(57)【要約】【課題】インクジェット法で液滴付与して形成された着色領域における色ムラ、白抜け、隣接する画素間での混色を抑え、表示品質を向上させる。【解決手段】色相の異なる２以上の画素群と、画素群を構成する各画素を離隔すると共に、基板の表面からの高さが最も高い点における基板からの高さをｈ、基板から０．８ｈの位置に基板と平行な線をＬ１、Ｌ１と濃色離画壁とが交差する点における接線をＬ２、ｈの位置に基板と平行な線をＬ３としたときに、Ｌ２とＬ３との交点から濃色離画壁までの最短距離で規定される値ｄをｈで除した値が０．０４以下である断面形状の濃色離画壁とを有するカラーフィルタの製造方法が、着色剤と重合性化合物と重合開始剤とを含み、固形分量が５０質量％以上である重合性インク滴をインクジェット付与して着色領域を形成する工程と着色領域を活性光線の照射により硬化する工程とを有している。【選択図】図１
2007171656.tif 000002
【特許請求の範囲】
【請求項１】
基板上に、相互に色相の異なる２色以上の画素群と、前記画素群を構成する各画素を互いに離隔する濃色離画壁とを有し、前記濃色離画壁の断面形状が、基板の表面からの高さが最も高い点における基板からの高さをｈ、基板から０．８ｈの位置に基板と平行な線をＬ１、Ｌ１と濃色離画壁とが交差する点における接線をＬ２、ｈの位置に基板と平行な線をＬ３としたときに、Ｌ２とＬ３との交点から濃色離画壁までの最短距離で規定される値ｄをｈで除した値が０．０４以下であるカラーフィルタの製造方法であって、
前記濃色離画壁間の凹部にインクジェット法により、着色剤と重合性化合物と重合開始剤とを含み、固形分量が５０質量％以上である重合性インク滴を付与して着色領域を形成する着色領域形成工程と、
形成された少なくとも１色の着色領域を活性光線の照射により硬化する第１の硬化工程と、
を有するカラーフィルタの製造方法。
【請求項２】
赤色、緑色、及び青色を含む所望の色相の着色領域の全てを熱により硬化する第２の硬化工程を更に含むことを特徴とする請求項１に記載のカラーフィルタの製造方法。
【請求項３】
前記濃色離画壁の表面粗さＲａ値が、０．５ｎｍ以上５ｎｍ以下であることを特徴とする請求項１又は２に記載のカラーフィルタの製造方法。
【請求項４】
前記濃色離画壁の、基板法線方向における高さが１．５μｍ以上１０μｍ以下であることを特徴とする請求項１〜３のいずれか１項に記載のカラーフィルタの製造方法。
【請求項５】
前記濃色離画壁の、基板の法線方向と直交する方向における幅が５μｍ以上４０μｍ以下であることを特徴とする請求項１〜４のいずれか１項に記載のカラーフィルタの製造方法。
【請求項６】
前記濃色離画壁の断面形状において、濃色離画壁の基板の表面からの高さが最も高い点における基板からの高さをｈ、基板から０．２ｈの位置に基板と平行な線をＬ４、Ｌ４と濃色離画壁とが交差する点を点ａ、点ａにおける濃色離画壁の接線をＬａ、接線Ｌａと基板とのなす角をθとしたときに、７０°≦θ≦１１０°であることを特徴とする請求項１〜５のいずれか１項に記載のカラーフィルタ製造方法。
【請求項７】
前記着色領域形成工程前に、仮支持体上に感光性樹脂組成物を用いてなる感光性層と酸素遮断層とを少なくとも有する感光性転写材料を用い、前記基板上に前記感光性層を転写する転写工程を更に有し、前記濃色離画壁は、転写形成された前記感光性層をパターニングしてなることを特徴とする請求項１〜６のいずれか１項に記載のカラーフィルタの製造方法。
【請求項８】
前記着色領域形成工程前に、前記基板上に感光性樹脂組成物を用いて感光性層を塗布形成し、形成された感光性層上に酸素遮断層を塗布形成する塗布工程を更に有し、前記濃色離画壁は、塗布形成された前記感光性層をパターニングしてなることを特徴とする請求項１〜６のいずれか１項に記載のカラーフィルタの製造方法。
【請求項９】
前記着色領域形成工程は、前記濃色離画壁の少なくとも一部が撥インク性を有する状態で前記重合性インク滴を付与することを特徴とする請求項１〜８のいずれか１項に記載のカラーフィルタの製造方法。
【請求項１０】
前記撥インク性を有する状態は、プラズマ処理により形成されたことを特徴とする請求項９に記載のカラーフィルタの製造方法。
【請求項１１】
前記濃色離画壁の光学濃度が２．５以上１０以下であることを特徴とする請求項１〜１０のいずれか１項に記載のカラーフィルタの製造方法。
【請求項１２】
前記感光性樹脂組成物が、光重合性組成物であることを特徴とする請求項７〜１１のいずれか１項に記載のカラーフィルタの製造方法。
【請求項１３】
請求項１〜１２のいずれか１項に記載のカラーフィルタの製造方法により作製されたカラーフィルタ。
【請求項１４】
請求項１３に記載のカラーフィルタを備えた液晶表示装置。
【発明の詳細な説明】
【技術分野】
【０００１】
本発明は、カラーフィルタ及びその製造方法並びに液晶表示装置に関し、詳しくは、着色画素がインクジェット法で液滴付与してなるカラーフィルタ及びその製造方法並びに液晶表示装置に関する。
【背景技術】
【０００２】
表示装置用カラーフィルタは、例えば、ガラス等の基板上に赤色（Ｒ）、緑色（Ｇ）、青色（Ｂ）等のドット状画像をマトリックス状に配置し、ドット状に設けられた画像と画像との間をブラックマトリックス等の濃色離画壁で隔離した構造を有している。
【０００３】
カラーフィルタを作製する方法には、従来から、（1）染色法、（2）印刷法、（3）着色した感光性樹脂液の塗布、露光、及び現像して着色されたパターン像を形成する方法（着色レジスト法；例えば、特許文献１〜３参照）、（4）仮支持体上に形成されたパターン画像を順次、最終もしくは仮の基材上に転写する方法（例えば、特許文献４〜６参照）、（5）着色した感光性樹脂液を予め仮支持体上に塗布等して感光性着色層を形成しておき、この感光性着色層を最終もしくは仮の基材上に直接転写し、露光し、現像して着色されたパターン像を形成する方法（転写法）が知られている（例えば、特許文献７参照）。また、インクジェット法を用いる方法も知られている（例えば、特許文献８参照）。
【０００４】
これらの方法のうち、前記着色レジスト法は、位置精度高くカラーフィルタを作製できるが、感光層樹脂液の塗布にロスが多く、コスト的には有利とはいえない。また、前記インクジェット法によるのみでは、樹脂液のロスが少なくコスト的に有利であるものの、位置精度のよい画素が得られにくい傾向がある。
【０００５】
上記に対応して、ブラックマトリックスを着色レジスト法で形成し、その後にＲＧＢ等の着色パターン（画素）をインクジェット法を利用して形成する方法が提案されている。ところが、形成されたブラックマトリックスの断面形状のうち、基材上方の基板面から離れた上端やそのエッジ部が、現像後の製造過程で丸くなだらかな形状に変化しやすく、後に各色のインクがブラックマトリックス間に打滴された場合に先行して形成されたブラックマトリックスをのり越え、色滲みやはみ出し、隣接する画素間での混色、白抜けを起こしてしまい、混色を起したときには表示品位は低下する。
【０００６】
このような現象に関連して、ブラックマトリックスと付与されたインクとの間で互いに弾き合う性質を持たせたり、ブラックマトリックスで取り囲まれた領域のインク濡れ性を高める方法に関する開示がある（例えば、特許文献９〜１１参照）。
また、プラズマ処理により離画壁を撥水処理する方法が知られている（例えば、特許文献１２参照）。
【特許文献１】特開昭６３−２９８３０４号公報
【特許文献２】特開昭６３−３０９９１６号公報
【特許文献３】特開平１− １５２４４９号公報
【特許文献４】特開昭６１−９９１０３号公報
【特許文献５】特開昭６１−２３３７０４号公報
【特許文献６】特開昭６１−２７９８０２号公報
【特許文献７】特開昭６１−９９１０２号公報
【特許文献８】特開平８−２２７０１２号公報
【特許文献９】特開平６−３４７６３７号公報
【特許文献１０】特開平７−３５９１５号公報
【特許文献１１】特開平１０−１４２４１８号公報
【特許文献１２】特開２００１−３４３５１８号公報
【発明の開示】
【発明が解決しようとする課題】
【０００７】
しかしながら、上記した従来の方法では、特殊な素材が必要であり、あるいはブラックマトリックスで囲まれた領域の表面エネルギーを高めるための表面改質処理が必要であり、コスト的に課題がある。また、上記のプラズマ処理により離画壁に撥水処理のみを施しても隣接画素間での混色及び白抜け等までも解消するには不充分である。
【０００８】
本発明は、上記に鑑みなされたものであり、インクジェット法で液滴付与して形成された着色領域における色ムラ、白抜け、隣接する画素間での混色を抑え、表示品質の良好なカラーフィルタを得ることができるカラーフィルタの製造方法、並びに色ムラ、混色がなく色相が良好であると共に白抜けがなく表示品位の高いカラーフィルタ及び液晶表示装置を提供することを目的とし、該目的を達成することを課題とする。
【課題を解決するための手段】
【０００９】
前記課題を達成するための具体的手段は以下の通りである。
＜１＞  基板上に、相互に色相の異なる２色以上の画素群と、前記画素群を構成する各画素を互いに離隔する濃色離画壁とを有し、前記濃色離画壁の断面形状が、基板の表面からの高さが最も高い点における基板からの高さをｈ、基板から０．８ｈの位置に基板と平行な線をＬ１、Ｌ１と濃色離画壁とが交差する点における接線をＬ２、ｈの位置に基板と平行な線をＬ３としたときに、Ｌ２とＬ３との交点から濃色離画壁までの最短距離（接線Ｌ２と直交する線上の距離）で規定される値ｄをｈで除した値が０．０４以下であるカラーフィルタの製造方法であって、前記濃色離画壁間の凹部にインクジェット法により、着色剤と重合性化合物と重合開始剤とを含み、固形分量が５０質量％以上である重合性インク滴を付与して着色領域を形成する着色領域形成工程と、形成された少なくとも１色の着色領域を活性光線の照射により硬化する第１の硬化工程と、を有するカラーフィルタの製造方法である。
【００１０】
＜２＞  赤色、緑色、及び青色を含む所望の色相の着色領域の全てを熱により硬化する第２の硬化工程を更に含むことを特徴とする前記＜１＞に記載のカラーフィルタの製造方法である。
＜３＞  前記濃色離画壁の表面粗さＲａ値が、０．５ｎｍ以上５ｎｍ以下であることを特徴とする前記＜１＞又は＜２＞に記載のカラーフィルタの製造方法である。
＜４＞  前記濃色離画壁の、基板法線方向における高さが１．５μｍ以上１０μｍ以下であることを特徴とする前記＜１＞〜＜３＞のいずれか１つに記載のカラーフィルタの製造方法である。
＜５＞  前記濃色離画壁の、基板の法線方向と直交する方向における幅が５μｍ以上４０μｍ以下であることを特徴とする前記＜１＞〜＜４＞のいずれか１つに記載のカラーフィルタの製造方法である。
【００１１】
＜６＞  前記濃色離画壁の断面形状において、濃色離画壁の基板の表面からの高さが最も高い点における基板からの高さをｈ、基板から０．２ｈの位置に基板と平行な線をＬ４、Ｌ４と濃色離画壁とが交差する点を点ａ、点ａにおける濃色離画壁の接線をＬａ、接線Ｌａと基板とのなす角をθとしたときに、７０°≦θ≦１１０°であることを特徴とする前記＜１＞〜＜５＞のいずれか１つに記載のカラーフィルタ製造方法である。
＜７＞  前記着色領域形成工程前に、仮支持体上に感光性樹脂組成物を用いてなる感光性層と酸素遮断層とを少なくとも有する感光性転写材料を用い、前記基板上に前記感光性層を転写する転写工程を更に有し、前記濃色離画壁は、転写形成された前記感光性層をパターニングしてなることを特徴とする前記＜１＞〜＜６＞のいずれか１つに記載のカラーフィルタの製造方法である。
＜８＞  前記着色領域形成工程前に、前記基板上に感光性樹脂組成物を用いて感光性層を塗布形成し、形成された感光性層上に酸素遮断層を塗布形成する塗布工程を更に有し、前記濃色離画壁は、塗布形成された前記感光性層をパターニングしてなることを特徴とする前記＜１＞〜＜６＞のいずれか１つに記載のカラーフィルタの製造方法である。
＜９＞  前記着色領域形成工程は、前記濃色離画壁の少なくとも一部が撥インク性を有する状態で前記重合性インク滴を付与することを特徴とする前記＜１＞〜＜８＞のいずれか１つに記載のカラーフィルタの製造方法である。
【００１２】
＜１０＞  前記撥インク性を有する状態は、プラズマ処理により形成されたことを特徴とする前記＜９＞に記載のカラーフィルタの製造方法である。
＜１１＞  前記濃色離画壁の光学濃度が２．５以上１０以下であることを特徴とする前記＜１＞〜＜１０＞いずれか１つに記載のカラーフィルタの製造方法である。
＜１２＞  前記感光性樹脂組成物が、光重合性組成物であることを特徴とする前記＜７＞〜＜１１＞のいずれか１つに記載のカラーフィルタの製造方法である。
＜１３＞  前記＜１＞〜＜１２＞のいずれか１つに記載のカラーフィルタの製造方法により作製されたカラーフィルタである。
＜１４＞  前記＜１３＞に記載のカラーフィルタを備えた液晶表示装置である。
【発明の効果】
【００１３】
本発明によれば、インクジェット法で液滴付与して形成された着色領域における色ムラ、白抜け、隣接する画素間での混色を抑え、表示品質の良好なカラーフィルタを得ることができるカラーフィルタの製造方法、並びに、色ムラ、混色がなく色相が良好であると共に白抜けがなく表示品位の高いカラーフィルタ及び液晶表示装置を提供することができる。
【発明を実施するための最良の形態】
【００１４】
以下、本発明のカラーフィルタの製造方法について詳細に説明すると共に、該説明を通じて本発明のカラーフィルタ及びこれを備えた液晶表示装置についても詳述する。
【００１５】
＜カラーフィルタ及びその製造方法＞
本発明におけるカラーフィルタは、基板上に、相互に色相の異なる２色以上の画素群と、該画素群を構成する各画素を互いに離隔する濃色離画壁とを有してなるものであり、前記濃色離画壁として、断面形状が、基板の表面からの高さが最も高い点における基板からの高さをｈ、基板から０．８ｈの位置に基板と平行な線をＬ１、Ｌ１と濃色離画壁とが交差する点における接線をＬ２、ｈの位置に基板と平行な線をＬ３としたときに、Ｌ２とＬ３との交点から濃色離画壁までの最短距離（接線Ｌ２と直交する線上の距離）で規定される値ｄをｈで除した値が０．０４以下である濃色離画壁を基板上に形成した後、この濃色離隔壁で取り囲まれた凹部にインクジェット法により着色領域を設けて画素パターンを形成してなるものである。なお、濃色離隔壁の断面形状の詳細については後述する。
【００１６】
本発明のカラーフィルタの製造方法は、濃色離画壁間の凹部にインクジェット法により、着色剤と重合性化合物と重合開始剤とを含み、固形分量が５０質量％以上である重合性インク滴を付与して着色領域を形成する着色領域形成工程と、形成された少なくとも１色の着色領域を活性光線の照射により硬化する第１の硬化工程とを有し、好ましくは所望の色相の着色領域の全てを熱により硬化する第２の硬化工程を更に有し、必要に応じてベーク処理、撥インク処理する等の他の工程を設けて構成することができる。
なお、濃色離画壁は、着色領域形成工程前に予め基板上に形成されたものであり、濃色離隔壁の形成方法の詳細については後述する。
【００１７】
重合性インク滴における「固形分量が５０質量％以上」の「固形分」は、溶剤以外の成分をいい、溶剤については後述する。
【００１８】
−着色領域形成工程−
着色領域形成工程は、濃色離画壁間の凹部にインクジェット法により、着色剤と重合性化合物と重合開始剤とを含み、固形分量が５０質量％以上である重合性インク滴を付与して着色領域を形成する。この着色領域は、カラーフィルタを構成する赤色（Ｒ）、緑色（Ｇ）、青色（Ｂ）等の色画素となるものである。
【００１９】
着色領域の形成は、既述のようにして基板上に形成された濃色離画壁で取り囲まれた凹部にインクジェット法により、２色以上の画素（例えばＲＧＢ３色の画素パターン）を形成するための重合性インク滴を液滴付与することにより侵入させて、２色以上の複数の画素で構成されるように形成することができる。
【００２０】
また、各着色領域を形成する前に、後述のようにして形成された濃色離画壁の形状を固定化してもよく、その手段は特に限定されないが、１）現像後、再露光を行なう、２）現像後、比較的低い温度で加熱処理を行なう等である。加熱処理は、濃色離画壁を有する基板を電気炉、乾燥器等の中で加熱する、あるいは赤外線ランプを照射する等により行なえる。前記１）による場合の露光量は、大気下であれば５００〜３０００ｍＪ／ｃｍ2、好ましくは１０００〜２０００ｍＪ／ｃｍ2である。また、前記２）による場合の加熱温度は、５０〜１２０℃、好ましくは７０〜１００℃程度であり、その加熱時間は１０〜４０分程度である。温度が前記範囲内であると、濃色離画壁の硬化が良好に行なえ、所望形状の濃色離画壁を形成するのに有効である。
【００２１】
各色の着色領域を形成するためのインクジェット法については、インクを熱硬化させる方法、光硬化させる方法、予め基板上に透明な受像層を形成しておいてから打滴する方法など、公知の方法を用いることができる。
【００２２】
好ましくは、着色領域の形成後に加熱処理（いわゆるベーク処理）する加熱工程を設ける。すなわち、着色領域が形成された基板に対し、電気炉、乾燥器等を用いて加熱する、あるいは赤外線ランプ等で光照射する。加熱の温度及び時間は、感光性樹脂組成物の組成や形成された着色領域の厚みに依存するが、一般に充分な耐溶剤性、耐アルカリ性、及び紫外線吸光度を獲得する観点から、約１２０℃〜約２５０℃で約１０分〜約１２０分間加熱することが好ましい。
【００２３】
カラーフィルタパターンの形状については、特に限定はなく、一般的なブラックマトリックス形状であるストライプ状であっても、格子状であっても、さらにはデルタ配列状であってもよい。
【００２４】
次に、インクジェット法について詳述する。
インクジェット法としては、帯電したインクを連続的に噴射し電場によって制御する方法、圧電素子を用いて間欠的にインクを噴射する方法、インクを加熱しその発泡を利用して間欠的に噴射する方法等、各種の方法を採用できる。
【００２５】
インクの射出条件としては、インクを４０〜７０℃に加熱し、インク粘度を下げて射出することが射出安定性の点で好ましい。重合性インクは、概して水性インクより粘度が高いため、温度変動による粘度変動幅が大きい。粘度変動はそのまま液滴サイズ、液滴射出速度に大きく影響を与え、画質劣化を起こしやすいため、インク温度をできるだけ一定に保つことが重要である。
【００２６】
インクジェットヘッド（以下、単にヘッドともいう）には、公知のものを適用でき、コンティニアスタイプ、ドットオンデマンドタイプが使用可能である。ドットオンデマンドタイプのうち、サーマルヘッドでは、吐出のため、特開平９−３２３４２０号に記載されているような稼動弁を持つタイプが好ましい。ピエゾヘッドでは、例えば、欧州特許Ａ２７７，７０３号、欧州特許Ａ２７８，５９０号などに記載されているヘッドを使うことができる。ヘッドはインクの温度が管理できるよう温調機能を持つものが好ましい。射出時の粘度は５〜２５ｍＰａ・ｓとなるよう射出温度を設定し、粘度の変動幅が±５％以内になるようインク温度を制御することが好ましい。また、駆動周波数としては、1〜５００ｋＨｚで稼動することが好ましい。
【００２７】
インクは、油性、水性のいずれであってもよく、着色剤と重合性化合物と重合開始剤とを含み、固形分量が５０質量％以上である重合性インクを用いる。重合性インクは、記録後の紫外線（ＵＶ）硬化により定着を行なうため、揮発成分がなく、また、硬化後体積収縮が小さいため、画素の有効範囲内で膜厚が均一であり、色の均一性、液晶層の厚さの均一性を向上させることができる。
【００２８】
ここで、希釈インクを用いた系では、ＲＧＢ画素の必要な光学濃度を出すために多くのインクを打滴する必要があり、混色を防止するために、隔壁に充分な撥インク性を付与する必要があるが、本発明においてはいわゆる無溶剤型の重合性インクを使用し、打滴量を減らすことができるため、過度の撥インク性を付与する必要がなく、作製工程の短縮化及びコストダウンを達成することができる。
また、後述するように、活性エネルギー線の付与による第１の硬化工程を行なうことで、膜厚及び色相が均一で厚みの均一な液晶層を形成するのに有効であり、さらに第１の硬化工程と後述の熱による第２の硬化工程との併用により、カラーフィルタの製造効率と表示特性とを両立させるのに効果的である。以下、重合性インクについて説明する。
【００２９】
重合性インクは、着色剤、重合性化合物、及び重合開始剤を含有し、活性エネルギー線により重合反応を生起し、重合硬化するように構成される。
【００３０】
（着色剤）
重合性インクは、着色剤の少なくとも一種を含有する。着色剤には、公知の着色剤（染料、顔料）を用いることができる。公知の着色剤のうち、顔料を用いる場合には重合性インク中に均一に分散されていることが望ましく、そのためには粒径が０．１μｍ以下、特には０．０８μｍ以下であることが好ましい。
【００３１】
公知の染料ないし顔料としては、例えば、ビクトリア・ピュアーブルーＢＯ（Ｃ．Ｉ．４２５９５）、オーラミン（Ｃ．Ｉ．４１０００）、ファット・ブラックＨＢ（Ｃ．Ｉ．２６１５０）、Ｃ．Ｉ．ピグメント・イエロー１、Ｃ．Ｉ．ピグメント・イエロー３、Ｃ．Ｉ．ピグメント・イエロー１２、Ｃ．Ｉ．ピグメント・イエロー１３、Ｃ．Ｉ．ピグメント・イエロー１４、Ｃ．Ｉ．ピグメント・イエロー５、Ｃ．Ｉ．ピグメント・イエロー１６、Ｃ．Ｉ．ピグメント・イエロー１７、Ｃ．Ｉ．ピグメント・イエロー２０、Ｃ．Ｉ．ピグメント・イエロー２４、Ｃ．Ｉ．ピグメント・イエロー３１、Ｃ．Ｉ．ピグメント・イエロー５５、Ｃ．Ｉ．ピグメント・イエロー６０、Ｃ．Ｉ．ピグメント・イエロー６１、Ｃ．Ｉ．ピグメント・イエロー６５、Ｃ．Ｉ．ピグメント・イエロー７１、Ｃ．Ｉ．ピグメント・イエロー７３、Ｃ．Ｉ．ピグメント・イエロー７４、Ｃ．Ｉ．ピグメント・イエロー８１、Ｃ．Ｉ．ピグメント・イエロー８３、Ｃ．Ｉ．ピグメント・イエロー９３、Ｃ．Ｉ．ピグメント・イエロー９５、Ｃ．Ｉ．ピグメント・イエロー９７、Ｃ．Ｉ．ピグメント・イエロー９８、Ｃ．Ｉ．ピグメント・イエロー１００、Ｃ．Ｉ．ピグメント・イエロー１０１、Ｃ．Ｉ．ピグメント・イエロー１０４、Ｃ．Ｉ．ピグメント・イエロー１０６、Ｃ．Ｉ．ピグメント・イエロー１０８、Ｃ．Ｉ．ピグメント・イエロー１０９、Ｃ．Ｉ．ピグメント・イエロー１１０、Ｃ．Ｉ．ピグメント・イエロー１１３、Ｃ．Ｉ．ピグメント・イエロー１１４、Ｃ．Ｉ．ピグメント・イエロー１１６、Ｃ．Ｉ．ピグメント・イエロー１１７、Ｃ．Ｉ．ピグメント・イエロー１１９、Ｃ．Ｉ．ピグメント・イエロー１２０、Ｃ．Ｉ．ピグメント・イエロー１２６、Ｃ．Ｉ．ピグメント・イエロー１２７、Ｃ．Ｉ．ピグメント・イエロー１２８、Ｃ．Ｉ．ピグメント・イエロー１２９、Ｃ．Ｉ．ピグメント・イエロー１３８、Ｃ．Ｉ．ピグメント・イエロー１３９、Ｃ．Ｉ．ピグメント・イエロー１５０、Ｃ．Ｉ．ピグメント・イエロー１５１、Ｃ．Ｉ．ピグメント・イエロー１５２、Ｃ．Ｉ．ピグメント・イエロー１５３、Ｃ．Ｉ．ピグメント・イエロー１５４、Ｃ．Ｉ．ピグメント・イエロー１５５、Ｃ．Ｉ．ピグメント・イエロー１５６、Ｃ．Ｉ．ピグメント・イエロー１６６、Ｃ．Ｉ．ピグメント・イエロー１６８、Ｃ．Ｉ．ピグメント・イエロー１７５、Ｃ．Ｉ．ピグメント・イエロー１８０、Ｃ．Ｉ．ピグメント・イエロー１８５；
【００３２】
Ｃ．Ｉ．ピグメント・オレンジ１、Ｃ．Ｉ．ピグメント・オレンジ５、Ｃ．Ｉ．ピグメント・オレンジ１３、Ｃ．Ｉ．ピグメント・オレンジ１４、Ｃ．Ｉ．ピグメント・オレンジ１６、Ｃ．Ｉ．ピグメント・オレンジ１７、Ｃ．Ｉ．ピグメント・オレンジ２４、Ｃ．Ｉ．ピグメント・オレンジ３４、Ｃ．Ｉ．ピグメント・オレンジ３６、Ｃ．Ｉ．ピグメント・オレンジ３８、Ｃ．Ｉ．ピグメント・オレンジ４０、Ｃ．Ｉ．ピグメント・オレンジ４３、Ｃ．Ｉ．ピグメント・オレンジ４６、Ｃ．Ｉ．ピグメント・オレンジ４９、Ｃ．Ｉ．ピグメント・オレンジ５１、Ｃ．Ｉ．ピグメント・オレンジ６１、Ｃ．Ｉ．ピグメント・オレンジ６３、Ｃ．Ｉ．ピグメント・オレンジ６４、Ｃ．Ｉ．ピグメント・オレンジ７１、Ｃ．Ｉ．ピグメント・オレンジ７３；Ｃ．Ｉ．ピグメント・バイオレット１、Ｃ．Ｉ．ピグメント・バイオレット１９、Ｃ．Ｉ．ピグメント・バイオレット２３、Ｃ．Ｉ．ピグメント・バイオレット２９、Ｃ．Ｉ．ピグメント・バイオレット３２、Ｃ．Ｉ．ピグメント・バイオレット３６、Ｃ．Ｉ．ピグメント・バイオレット３８；
【００３３】
Ｃ．Ｉ．ピグメント・レッド１、Ｃ．Ｉ．ピグメント・レッド２、Ｃ．Ｉ．ピグメント・レッド３、Ｃ．Ｉ．ピグメント・レッド４、Ｃ．Ｉ．ピグメント・レッド５、Ｃ．Ｉ．ピグメント・レッド６、Ｃ．Ｉ．ピグメント・レッド７、Ｃ．Ｉ．ピグメント・レッド．８、Ｃ．Ｉ．ピグメント・レッド９、Ｃ．Ｉ．ピグメント・レッ１０、Ｃ．Ｉ．ピグメント・レッド１１、Ｃ．Ｉ．ピグメント・レッド１２、Ｃ．Ｉ．ピグメント・レッド１４、Ｃ．Ｉ．ピグメント・レッド１５、Ｃ．Ｉ．ピグメント・レッド１６、Ｃ．Ｉ．ピグメント・レッド１７、Ｃ．Ｉ．ピグメント・レッド１８、Ｃ．Ｉ．ピグメント・レッド１９、Ｃ．Ｉ．ピグメント・レッド２１、Ｃ．Ｉ．ピグメント・レッド２２、Ｃ．Ｉ．ピグメント・レッド２３、Ｃ．Ｉ．ピグメント・レッド３０、Ｃ．Ｉ．ピグメント・レッド３１、Ｃ．Ｉ．ピグメント・レッド３２、Ｃ．Ｉ．ピグメント・レッド３７、Ｃ．Ｉ．ピグメント・レッド３８、Ｃ．Ｉ．ピグメント・レッド４０、Ｃ．Ｉ．ピグメント・レッド４１、Ｃ．Ｉ．ピグメント・レッド４２、Ｃ．Ｉ．ピグメント・レッド４８：１、Ｃ．Ｉ．ピグメント・レッド４８：２、Ｃ．Ｉ．ピグメント・レッド４８：３、Ｃ．Ｉ．ピグメント・レッド４８：４、Ｃ．Ｉ．ピグメント・レッド４９：１、Ｃ．Ｉ．ピグメント・レッド４９：２、Ｃ．Ｉ．ピグメント・レッド５０：１、Ｃ．Ｉ．ピグメント・レッド５２：１、Ｃ．Ｉ．ピグメント・レッド５３：１、Ｃ．Ｉ．ピグメント・レッド５７、Ｃ．Ｉ．ピグメント・レッド５７：１、Ｃ．Ｉ．ピグメント・レッド５７：２、Ｃ．Ｉ．ピグメント・レッド５８：２、Ｃ．Ｉ．ピグメント・レッド５８：４、Ｃ．Ｉ．ピグメント・レッド６０：１、Ｃ．Ｉ．ピグメント・レッド６３：１、Ｃ．Ｉ．ピグメント・レッド６３：２、Ｃ．Ｉ．ピグメント・レッド６４：１、Ｃ．Ｉ．ピグメント・レッド８１：１、Ｃ．Ｉ．ピグメント・レッド８３、Ｃ．Ｉ．ピグメント・レッド８８、Ｃ．Ｉ．ピグメント・レッド９０：１、Ｃ．Ｉ．ピグメント・レッド９７、Ｃ．Ｉ．ピグメント・レッド１０１、Ｃ．Ｉ．ピグメント・レッド１０２、Ｃ．Ｉ．ピグメント・レッド１０４、Ｃ．Ｉ．ピグメント・レッド１０５、Ｃ．Ｉ．ピグメント・レッド１０６、Ｃ．Ｉ．ピグメント・レッド１０８、Ｃ．Ｉ．ピグメント・レッド１１２、Ｃ．Ｉ．ピグメント・レッド１１３、Ｃ．Ｉ．ピグメント・レッド１１４、Ｃ．Ｉ．ピグメント・レッド１２２、Ｃ．Ｉ．ピグメント・レッド１２３、Ｃ．Ｉ．ピグメント・レッド１４４、Ｃ．Ｉ．ピグメント・レッド１４６、Ｃ．Ｉ．ピグメント・レッド１４９、Ｃ．Ｉ．ピグメント・レッド１５０、Ｃ．Ｉ．ピグメント・レッド１５１、Ｃ．Ｉ．ピグメント・レッド１６６、Ｃ．Ｉ．ピグメント・レッド１６８、Ｃ．Ｉ．ピグメント・レッド１７０、Ｃ．Ｉ．ピグメント・レッド１７１、Ｃ．Ｉ．ピグメント・レッド１７２、Ｃ．Ｉ．ピグメント・レッド１７４、Ｃ．Ｉ．ピグメント・レッド１７５、Ｃ．Ｉ．ピグメント・レッド１７６、Ｃ．Ｉ．ピグメント・レッド１７７、Ｃ．Ｉ．ピグメント・レッド１７８、Ｃ．Ｉ．ピグメント・レッド１７９、Ｃ．Ｉ．ピグメント・レッド１８０、Ｃ．Ｉ．ピグメント・レッド１８５、Ｃ．Ｉ．ピグメント・レッド１８７、Ｃ．Ｉ．ピグメント・レッド１８８、Ｃ．Ｉ．ピグメント・レッド１９０、Ｃ．Ｉ．ピグメント・レッド１９３、Ｃ．Ｉ．ピグメント・レッド１９４、Ｃ．Ｉ．ピグメント・レッド２０２、Ｃ．Ｉ．ピグメント・レッド２０６、Ｃ．Ｉ．ピグメント・レッド２０７、Ｃ．Ｉ．ピグメント・レッド２０８、Ｃ．Ｉ．ピグメント・レッド２０９、Ｃ．Ｉ．ピグメント・レッド２１５、Ｃ．Ｉ．ピグメント・レッド２１６、Ｃ．Ｉ．ピグメント・レッド２２０、Ｃ．Ｉ．ピグメント・レッド２２４、Ｃ．Ｉ．ピグメント・レッド２２６、Ｃ．Ｉ．ピグメント・レッド２４２、Ｃ．Ｉ．ピグメント・レッド２４３、Ｃ．Ｉ．ピグメント・レッド２４５、Ｃ．Ｉ．ピグメント・レッド２５４、Ｃ．Ｉ．ピグメント・レッド２５５、Ｃ．Ｉ．ピグメント・レッド２６４、Ｃ．Ｉ．ピグメント・レッド２６５；
【００３４】
Ｃ．Ｉ．ピグメント・ブルー１５、Ｃ．Ｉ．ピグメント・ブルー１５：３、Ｃ．Ｉ．ピグメント・ブルー１５：４、Ｃ．Ｉ．ピグメント・ブルー１５：６、Ｃ．Ｉ．ピグメント・ブルー６０；
【００３５】
Ｃ．Ｉ．ピグメント・グリーン７、Ｃ．Ｉ．ピグメント・グリーン３６；
Ｃ．Ｉ．ピグメント・ブラウン２３、Ｃ．Ｉ．ピグメント・ブラウン２５；
Ｃ．Ｉ．ピグメント・ブラック１、Ｃ．Ｉ．ピグメント・ブラック７；
等が挙げられる。
【００３６】
着色剤としては、上記の中でも、（ｉ）Ｒ（レッド）の重合性インクにおいてはＣ．Ｉ．ピグメント・レッド２５４が、（ii）Ｇ（グリーン）の重合性インクにおいてはＣ．Ｉ．ピグメント・グリーン３６が、（iii）Ｂ（ブルー）の重合性インクにおいてはＣ．Ｉ．ピグメント・ブルー１５：６が好適である。更に、前記顔料は組み合わせて用いてもよい。
【００３７】
併用するのが好ましい顔料の組み合わせとしては、前記Ｃ．Ｉ．ピグメント・レッド２５４では、Ｃ．Ｉ．ピグメント・レッド１７７、Ｃ．Ｉ．ピグメント・レッド２２４、Ｃ．Ｉ．ピグメント・イエロー１３９、又はＣ．Ｉ．ピグメント・バイオレット２３との組み合わせ、前記Ｃ．Ｉ．ピグメント・グリーン３６では、Ｃ．Ｉ．ピグメント・イエロー１５０、Ｃ．Ｉ．ピグメント・イエロー１３９、Ｃ．Ｉ．ピグメント・イエロー１８５、Ｃ．Ｉ．ピグメント・イエロー１３８、又はＣ．Ｉ．ピグメント・イエロー１８０との組み合わせ、前記Ｃ．Ｉ．ピグメント・ブルー１５：６では、Ｃ．Ｉ．ピグメント・バイオレット２３、又はＣ．Ｉ．ピグメント・ブルー６０との組み合わせが挙げられる。
【００３８】
併用する場合の顔料中のＣ．Ｉ．ピグメント・レッド２５４、Ｃ．Ｉ．ピグメント・グリーン３６、Ｃ．Ｉ．ピグメント・ブルー１５：６の含有量は、前記Ｃ．Ｉ．ピグメント・レッド２５４は、８０質量％以上が好ましく、特に９０質量％以上が好ましく、前記Ｃ．Ｉ．ピグメント・グリーン３６は、５０質量％以上が好ましく、特に６０質量％以上が好ましく、前記Ｃ．Ｉ．ピグメント・ブルー１５：６は、８０質量％以上が好ましく、特に９０質量％以上が好ましい。
【００３９】
顔料は分散液として使用することが望ましい。この分散液は、前記顔料と顔料分散剤とを予め混合して得られる組成物を、後述する重合性化合物に添加して分散させることによって調製することができる。前記顔料を分散させる際に使用する分散機としては、特に制限はなく、例えば「顔料の事典」（朝倉邦造著、第一版、朝倉書店、２０００年、４３８項）に記載の、ニーダー、ロールミル、アトライダー、スーパーミル、ディゾルバ、ホモミキサー、サンドミル等の公知の分散機が挙げられる。更に、「顔料の事典」の３１０項に記載の機械的摩砕により摩擦力を利用して微粉砕してもよい。
【００４０】
着色剤（顔料）の粒径は、数平均粒径で０．００１〜０．１μｍが好ましく、更には０．０１〜０．０８μｍが好ましい。数平均粒径が０．００１μｍ未満であると、粒子表面エネルギーが大きくなり凝集し易くなり、顔料分散が難しくなり、分散状態を安定に保つのが難しくなることがある。また、数平均粒径が０．１μｍを超えると、顔料による偏光の解消が生じてコントラストが低下することがある。
なお、「粒径」とは、電子顕微鏡写真画像の粒子をこれと同面積の円で表したときの直径をいい、「数平均粒径」とは、粒子の粒径を求めて１００個の平均をとった平均値をいう。
【００４１】
着色領域のコントラストは、分散されている顔料の粒径を小さくすることで向上させることができる。粒径を小さくするには、顔料分散物の分散時間を調節することで達成できる。分散には、前記公知の分散機を用いることができる。
分散時間は、好ましくは１０〜３０時間であり、更に好ましくは１８〜３０時間、最も好ましくは２４〜３０時間である。分散時間が１０時間未満であると、顔料粒径が大きく、顔料による偏光の解消が生じ、コントラストが低下することがあり、３０時間を越えると、分散液の粘度が上昇し、インクジェットヘッドからの吐出が困難になることがある。
また、２色以上の着色領域のコントラストの差は６００以内が好ましいが、６００以内に調整するには、顔料粒径を調節することが望ましい。
【００４２】
カラーフィルタを構成する各着色領域のコントラストは、２０００以上が好ましく、より好ましくは２８００以上、更に好ましくは３０００以上であり、最も好ましくは３４００以上である。コントラストが２０００未満であると、このカラーフィルタを備えた液晶表示装置の画像を観察したときに、全体が白っぽい印象となって見難い画像となることがある。各着色領域のコントラストの差は、好ましくは６００以内であり、より好ましくは４１０以内であり、更に好ましくは３５０以内であり、最も好ましくは２００以内である。コントラストの差が６００以内であると、黒表示時における各着色領域部からの光漏れ量が大きく相違しないため、黒表示の色バランスが良い。
【００４３】
前記「着色領域のコントラスト」とは、カラーフィルタを構成するＲ、Ｇ、Ｂについての色ごとに個別に評価されるコントラストを意味する。コントラストの測定は、被測定物の両側に偏光板を重ねて偏光板の偏光方向を互いに平行にした状態で、一方の偏光板の側からバックライトを当てて、他方の偏光板を通過した光の輝度Ｙ１を測定し、さらに偏光板を互いに直交させた状態で、一方の偏光板の側からバックライトを当てて、他方の偏光板を通過した光の輝度Ｙ２を測定し、得られた測定値を用いてＹ１／Ｙ２を算出して行なえる。なお、コントラスト測定に用いる偏光板は、カラーフィルタを使用する液晶表示装置に用いる偏光板と同一のものとする。
【００４４】
（重合性化合物）
重合性化合物は、ラジカル活性種による重合反応により硬化するラジカル重合性化合物、及びカチオン活性種によるカチオン重合反応により硬化するカチオン重合性化合物を用いることができる。
【００４５】
−ラジカル重合性化合物−
ラジカル重合性化合物としては、具体的には、以下に示す化合物が挙げられるが、これらに限定されるものではない。ラジカル重合性化合物には、単官能モノマー及び、２官能以上のモノマー、オリゴマーが含まれる。
【００４６】
単官能モノマーは、エチレン性不飽和二重結合を１個有するものであり、例えば、ブタンジオールモノアクリレート、Ｎ，Ｎ−ジメチルアミノエチルアクリレート、２−ヒドロキシエチルアクリレート、２−ヒドロキシエチルメタクリレート、ヒドロキシプロピルアクリレート、２−メトキシエチルアクリレート、Ｎ−ビニルカプロラクタム、Ｎ−ビニルピロリドン、アクリロイルモルフォリン、Ｎ−ビニルホルムアミド、シクロヘキシルアクリレート、シクロヘキシルメタクリレート、ジシクロペンタニルメタクリレート、グリシジルアクリレート、イソボニルアクリレート、イソデシルアクリレート、フェノキシメタクリレート、ステアリルアクリレート、テトラヒドロフルフリルアクリレート、２−フェノキシエチルアクリレート、２−ヒドロキシプロピルアクリレート、４−ヒドロキシブチルアクリレート、イソブチルアクリレート、ｔ−ブチルアクリレート、イソオクチルアクリレート、イソボルニルアクリレート、メトキシトリエチレングリコールアクリレート、２−エトキシエチルアクリレート、テトラヒドロフルフリルアクリレート、３−メトキシブチルアクリレート、ベンジルアクリレート、エトキシエトキシエチルアクリレート、ブトキシエチルアクリレート、エトキシジエチレングリコールアクリレート、メトキシジプロピレングリコールアクリレート、メチルフェノキシエチルアクリレート、ジプロピレングリコールアクリレート等が挙げられる。
【００４７】
前記２官能以上のモノマー、オリゴマーには、例えば、エチレングリコールジ（メタ）アクリレート、ジエチレングリコールジ（メタ）アクリレート、ポリエチレングリコールジ（メタ）アクリレート、１，６−ヘキサンジオールジ（メタ）アクリレート、エトキシ化１，６−ヘキサンジオールジアクリレート、ネオペンチルグリコールジ（メタ）アクリレート、エトキシ化ネオペンチルグリコールジ（メタ）アクリレート、プロポキシ化ネオペンチルグリコールジ（メタ）アクリレート、トリプロピレングリコールジ（メタ）アクリレート、ポリプロピレングリコールジアクリレート、１，４−ブタンジオールジ（メタ）アクリレート、１，９−ノナンジオールジアクリレート、テトラエチレングリコールジアクリレート、２−ｎ−ブチル−２−エチル−１，３−プロパンジオールジアクリレート、ジメチロールートリシクロデカンジアクリレート、ヒドロキシピバリン酸ネオペンチルグリコールジアクリレート、１，３−ブチレングリコールジ（メタ）アクリレート、エトキシ化ビスフェノールＡジ（メタ）アクリレート、プロポキシ化ビスフェノールＡジ（メタ）アクリレート、シクロヘキサンジメタノールジ（メタ）アクリレート、ジメチロールジシクロペンタンジアクリレート、トリメチロールプロパントリアクリレート、エトキシ化トリメチロールプロパントリアクリレート、プロポキシ化トリメチロールプロパントリアクリレート、ペンタエリスリトールトリアクリレート、テトラメチロールプロパントリアクリレート、テトラメチロールメタントリアクリレート、ペンタエリスリトールテトラアクリレート、カプロラクトン変性トリメチロールプロパントリアクリレート、エトキシ化イソシアヌール酸トリアクリレート、トリ（２−ヒドロキシエチルイソシアヌレート）トリアクリレー、プロポキシレートグリセリルトリアクリレート、テトラメチロールメタンテトラアクリレート、ペンタエリスリトールテトラアクリレート、ジトリメチロールプロパンテトラアクリレート、エトキシ化ペンタエリスリトールテトラアクリレート、ジペンタエリスリトールヘキサアクリレート、ネオペンチルグリコールオリゴアクリレート、１，４−ブタンジオールオリゴアクリレート、１，６−ヘキサンジオールオリゴアクリレート、トリメチロールプロパンオリゴアクリレート、ペンタエリスリトールオリゴアクリレート、ウレタンアクリレート、エポキシアクリレート、ポリエステルアクリレート等が挙げられる。
これら化合物は、一種又は必要に応じて二種以上用いてもよい。
【００４８】
−カチオン重合性化合物−
カチオン重合性化合物は、光重合開始剤から発生されるカチオン活性種により重合反応を生起し、硬化する化合物である。
カチオン重合性化合物としては、光カチオン重合性モノマーとして知られる各種公知のカチオン重合性のモノマーが挙げられ、例えば、特開平６−９７１４号、特開２００１−３１８９２号、同２００１−４００６８号、同２００１−５５５０７号、同２００１−３１０９３８号、同２００１−３１０９３７号、同２００１−２２０５２６号などの各公報に記載の、ビニルエーテル化合物、オキセタン化合物、オキシラン化合物などが挙げられる。以下に具体的に示す。
【００４９】
ビニルエーテルを官能基に有するカチオン重合性化合物として、例えば、ウレタン系ビニルエーテル（ビニルエーテルウレタン）、エステル系ビニルエーテルなどが挙げられる。これらのオリゴマーは単独で又は混合して使用することができる。
【００５０】
また、芳香族エポキシ樹脂の具体例として、少なくとも１個の芳香族環を有する多価フェノール、又はそのアルキレンオキサイド付加物のポリグリシジルエーテル、例えばビスフェノールＡ、ビスフェノールＦ、またこれらに更にアルキレンオキサイドを付加させた化合物のグリシジルエーテル、エポキシノボラック樹脂、ビスフェノールＡノボラックジグリシジルエーテル、ビスフェノールＦノボラックジグリシジルエーテル等が挙げられる。
また、脂環式エポキシ樹脂の具体例として、少なくとも１個の脂環式環を有する多価アルコールのポリグリシジルエーテル又はシクロヘキセン、シクロペンテン環含有化合物を酸化剤でエポキシ化することによって得られるシクロヘキセンオキサイド構造含有化合物又は、シクロペンテンオキサイド構造含有化合物、又はビニルシクロヘキサン構造を有する化合物を酸化剤でエポキシ化することによって得られるビニルシクロヘキサンオキサイド構造含有化合物が挙げられる。例えば、水素添加ビスフェノールＡジグリシジルエーテル、３，４−エポキシシクロヘキシルメチル−３，４−エポキシシクロヘキシルカルボキシレート、３，４−エポキシ−１−メチルシクロヘキシル−３，４−エポキシ−１−メチルシクロヘキサンカルボキシレート、６−メチル−３，４−エポキシシクロヘキシルメチル−６−メチル−３，４−エポキシシクロヘキサンカルボキシレート、３，４−エポキシ−３−メチルシクロヘキシルメチル−３，４−エポキシ−３−メチルシクロヘキサンカルボキシレート、３，４−エポキシ−５−メチルシクロヘキシルメチル−３，４−エポキシ−５−メチルシクロヘキサンカルボキシレート、２−（３，４−エポキシシクロヘキシル−５，５−スピロ−３，４−エポキシ）シクロヘキサン−メタジオキサン、ビス（３，４−エポキシシクロヘキシルメチル）アジペート、ビニルシクロヘキセンジオキサイド、４−ビニルエポキシシクロヘキサン、ビス（３，４−エポキシ−６−メチルシクロヘキシルメチル）アジペート、３，４−エポキシ−６−メチルシクロヘキシルカルボキシレート、メチレンビス（３，４−エポキシシクロヘキサン）、ジシクロペンタジエンジエポキサイド、エチレングリコールジ（３，４−エポキシシクロヘキシルメチル）エーテル、エチレンビス（３，４−エポキシシクロヘキサンカルボキシレート）、エポキシヘキサヒドロフタル酸ジオクチル、エポキシヘキサヒドロフタル酸ジ−２−エチルヘキシル等が挙げられる。
【００５１】
脂肪族エポキシ樹脂の具体例として、脂肪族多価アルコール又はそのアルキレンオキサイド付加物のポリグリシジルエーテル、脂肪族長鎖多塩基酸のポリグリシジルエステル、脂肪族長鎖不飽和炭化水素を酸化剤で酸化することによって得られるエポキシ含有化合物、グリシジルアクリレート又はグリシジルメタクリレートのホモポリマー、グリシジルアクリレート又はグリシジルメタクリレートのコポリマー等が挙げられる。代表的な化合物として、１，４−ブタンジオールジグリシジルエーテル、１，６−ヘキサンジオールジグリシジルエーテル、グリセリンのトリグリシジルエーテル、トリメチロールプロパンのトリグリシジルエーテル、ペンタエリスリトールのテトラグリシジルエーテル、ソルビトールのテトラグリシジルエーテル、ジペンタエルスリトールのヘキサグリシジルエーテル、ポリエチレングリコールのジグリシジルエーテル、ポリプロピレングリコールのジグリシジルエーテルなどの多価アルコールのグリシジルエーテル、また、プロピレングリコール，グリセリン等の脂肪族多価アルコールに１種又は２種以上のアルキレンオキサイドを付加することによって得られるポリエーテルポリオールのポリグリシジルエーテル、脂肪族長鎖二塩基酸のジグリシジルエステルが挙げられる。さらに、脂肪族高級アルコールのモノグリシジルエーテルやフェノール，クレゾール，ブチルフェノール、またこれらにアルキレンオキサイドを付加することによって得られるポリエーテルアルコールのモノグリシジルエーテル、高級脂肪酸のグリシジルエステル、エポキシ化大豆油、エポキシステアリン酸オクチル、エポキシステアリン酸ブチル、エポキシ化アマニ油等が挙げられる。
【００５２】
重合性化合物の重合性インク中における量は、インクの全質量に対して、５０質量％以上が好ましく、より好ましくは６０質量％以上である。重合性化合物が前記範囲内であると、一般的な活性エネルギー線の強度で硬化性を満足することができ、照射時間を長くするなどの必要もない。
【００５３】
（重合開始剤）
本発明に用いられる重合開始剤としては、活性エネルギー線の照射により、ラジカル活性種を発生し、ラジカル重合性化合物の重合を開始するラジカル重合開始剤、及び、カチオン活性種を発生し、カチオン重合性化合物の重合を開始するカチオン重合開始剤のいずれかを重合性化合物に合わせて、用いることができる。
【００５４】
−ラジカル重合開始剤−
光重合開始剤としては以下のものが挙げられる。ベンゾフェノン系として、ベンゾフェノン、ベンゾイル安息香酸、４−フェニルベンゾフェノン、４，４−ジエチルアミノベンゾフェノン、３，３’−ジメチル−４−メトキシベンゾフェノン、４−ベンゾイル−４’−メチルジフェニルサルファイド等が、チオキサントン系として、チオキサントン、２−クロロオキサントン、２，４−ジエチルチオキサントン、１−クロロ−４−プロポキシチオキサントン、イソプロピルキサントン等が、アセトフェノン系として、２−メチル−１−（４−メチルチオ）フェニル−２−モルフォリノプロパン−１−オン、２−ベンジル−２−ジメチルアミノ−１−（４−モルフォリノフェニル）−ブタノン−１，２−ヒドロキシ−２−メチル−１−フェニルプロパン−１−オン、１−ヒドロキシシクロヘキシルフェニルケトン、２，２−ジメチル−２−ヒドロキシアセエトフェノン、２，２−ジメトキシ−２−フェニルアセトフェノン、４−フェノキシジクロロアセトフェノン、ジエトキシアセトフェノン、１−ヒドロキシシクロヘキシルフェニルケトン等が、ベンゾイン系として、ベンゾインメチルエーテル、ベンゾインイソブチルエーテル、ベンジルメチルケタール等が、アシルフォスフィンオキサイド系として、２，４，６−トリメチルベンゾイルジフェニルホスフィンオキサイド、ビス（２，４，６−トリメチルベンゾイル）アシルフォスフィンオキサイド、等が挙げられる。
【００５５】
−カチオン重合開始剤−
カチオン重合開始剤としては、ジアゾニウム塩、ヨードニウム塩、スルホニウム塩、鉄アレーン錯体及び有機ポリハロゲン化合物を好ましく使用することができる。ジアゾニウム塩、ヨードニウム塩及びスルホニウム塩としては、特公昭５４−１４２７７号、特公昭５４−１４２７８号、特開昭５１−５６８８５号、米国特許第３，７０８，２９６号、同第３，８５３，００２号等に記載された化合物が挙げられる。
【００５６】
光カチオン重合開始剤としては、例えば芳香族ジアゾニウム塩、芳香族スルホニウム塩、芳香族ヨードニウム塩、メタロセン化合物、ケイ素化合物／アルミニウム錯体等が例示される。
【００５７】
（溶剤）
本発明における溶剤とは、重合性インクに含まれる着色剤、重合性モノマー、添加剤、ポリマーなどの機能性材料の溶解又は分散を助けるもので、重合性インクの流動性を高める働きをして打滴などを行ない易くすると共に、インクを打滴し、所定の乾燥又は熱処理を行なった後は、その大半（概ね９割以上）が、蒸発などにより除かれる性質のものである。例えば、重合性モノマーも液状であるが、これに該溶剤を加えると、より流動性が高まり、打滴し易くなる。通常、沸点が１００℃以下の有機溶剤が用いられる。また、インクの乾燥を防ぎヘッドの目詰まりを防止する目的では、沸点が２００℃以下、場合によってはそれ以上の高沸点溶剤が用いられる。
【００５８】
前記溶剤としては、「新版溶剤ポケットブック」（有機合成科学協会編、オーム社発行）や「溶剤ハンドブック」（浅原照三ほか編、講談社、１９７６年）に記載のものをさし、具体例としては、イオン交換水、メチルアルコール、エチルアルコール、ｎ−プロピルアルコール、イソプロピルアルコール、シクロヘキサノール、ｎ−ブチルアルコール、ｓｅｃ−ブチルアルコール、ｔｅｒｔ−ブチルアルコール、テトラエチレングリコールジメチルエーテル等のアルキルアルコール類、ジメチルホルムアミド、ジメチルアセトアミド等のアミド類、シクロヘキサノン、メチルエチルケトン、メチルイソブチルケトン、アセトン等のケトン類、ジアセトンアルコール等のケトンアルコール類、ポリエチレングリコール、ポリプロピレングリコール等のポリアルキレングリコール類、エチレングリコール、プロピレングリコール、ブチレングリコール、トリエチレングリコール、チオジグリコール、ヘキシレングリコール、ジエチレングリコール等のアルキレングリコール類、グリセリン、エチレングリコールモノメチル（又はエチル、ブチル）エーテル、ジエチレングリコールモノメチル（又はエチル、ブチル）エーテル、プロピレングリコールモノメチル（又はエチル、ブチル）エーテル等のアルキルエーテル類、テトラヒドロフラン、ジオキサン等のエーテル類、プロピレングリコールモノメチルエーテルアセテート、ジエチレングリコールモノブチルエーテルアセテート、３−エトキシプロピオン酸エチル、グリセリン、乳酸エチル、乳酸メチル、カプロラクタム、Ｎ−メチル−２−ピロリドン、２−ピロリドン、等が挙げられる。
【００５９】
本発明における重合性インクは、固形分量が５０質量％以上であり、溶剤含量の少ない、好ましくは溶剤を含まない系に構成された重合性インクが望ましい。
【００６０】
本発明におけるカラーフィルタは、ＲＧＢ３色のインクを吹き付けて３色の着色領域からなる群で構成された形態が好ましい。
【００６１】
−第１の硬化工程−
第１の硬化工程は、前記着色領域形成工程で形成された少なくとも１色の着色領域を活性光線の照射により硬化する。本工程では、Ｒ，Ｇ，Ｂ各色の重合性インクを硬化させることにより、硬化した着色領域を形成することができる。硬化は、１色の着色領域を形成するごとに行なってもよいし、複数色の着色領域を形成した後に行なうようにしてもよい。
【００６２】
Ｒ，Ｇ，Ｂ各色の重合性インクの硬化は、重合性インクの持つ感光波長に対応する波長領域の活性エネルギー線を発するエネルギー源を用いて重合硬化を促進する露光処理を施すことにより行なえる。
【００６３】
エネルギー源としては、例えば、４００〜２００ｎｍの紫外線、遠紫外線、ｇ線、ｈ線、ｉ線、ＫｒＦエキシマレーザー光、ＡｒＦエキシマレーザー光、電子線、Ｘ線、分子線、又はイオンビームなど、既述の重合開始剤が感応するものを適宜選択して用いることができる。具体的には、２５０〜４５０ｎｍ、好ましくは３６５±２０ｎｍの波長領域に属する活性光線を発する光源、例えば、ＬＤ、ＬＥＤ（発光ダイオード）、蛍光灯、低圧水銀灯、高圧水銀灯、メタルハライドランプ、カーボンアーク灯、キセノンランプ、ケミカルランプなどを用いて好適に行なうことができる。好ましい光源には、ＬＥＤ、高圧水銀灯、メタルハライドランプが挙げられる。
【００６４】
活性エネルギー線の照射エネルギーは、活性エネルギー線の照射時間と活性エネルギー線の強度の積で表され、重合性化合物と重合開始剤との組合せに応じて適宜選択することができる。
【００６５】
−第２の硬化工程−
本発明のカラーフィルタの製造方法においては、赤色、緑色、及び青色を含む所望の色相の着色領域の全てを熱により硬化する第２の硬化工程を更に設けることができる。上記したように、前記第１の硬化工程を設けると共に第２の硬化工程を施すことによって、カラーフィルタの製造効率と表示特性とを両立させことができる。
【００６６】
本工程では、所望の色相からなる着色領域及び濃色離画壁を形成し、前記第１の硬化工程を行なった後にさらに加熱処理（いわゆるベーク処理）を行なって熱による硬化を施す。すなわち、光照射により光重合した着色領域及び濃色離画壁が形成されている基板を、電気炉、乾燥器等に入れて加熱する、あるいは赤外線ランプを照射して加熱する。
【００６７】
このときの加熱温度及び加熱時間は、重合性インクの組成や着色領域の厚みに依存するが、一般に充分な耐溶剤性、耐アルカリ性、及び紫外線吸光度を確保する観点から、約１２０℃〜約２５０℃で約１０分〜約１２０分間加熱することが好ましい。
【００６８】
−濃色離画壁の形成−
本発明におけるカラーフィルタを構成する濃色離画壁の形成は、既述の着色領域形成工程及び第１の硬化工程並びに第２の工程等の他の工程を行なう前に、基板の少なくとも一方に感光性樹脂層を形成し、形成された感光性樹脂層をパターン状に露光し、現像することにより行なえる。濃色離画壁は、既述のように、インクジェット法により液滴を付与して形成される着色領域を離隔する隔壁パターンである。また、感光性樹脂層を形成、露光、及び現像後には、必要に応じて、ベーク処理する等の他の工程を設けることができる。
【００６９】
［感光性樹脂層の形成］
感光性樹脂層は、ラジカル重合性モノマー、光重合開始剤、色材を用いて構成することができ、必要に応じて更にバインダー、公知の添加剤、例えば、可塑剤、充填剤、安定化剤、重合禁止剤、界面活性剤、溶剤、密着促進剤等の他の成分を用いて構成できる。
具体的には、感光性樹脂層は、感光性樹脂組成物（例えばラジカル重合性モノマーと光重合開始剤とバインダーと色材とを少なくとも含む）を基板上に付与する方法（好ましくは、感光性樹脂組成物を塗布する塗布法）や、感光性樹脂組成物を用いた感光性層を有する感光性転写材料を用いて感光性層を基板上に転写する方法（転写法）により形成することができる。感光性樹脂組成物及び感光性転写材料の詳細については後述する。
【００７０】
感光性樹脂層を塗布形成する方法（塗布法）による場合、塗布は、液を吐出する部分にスリット状の穴を有するスリット状ノズル又はスリットコーターを用いて行なうことが好ましい。
具体的には、特開２００４−８９８５１号公報、特開２００４−１７０４３号公報、特開２００３−１７００９８号公報、特開２００３−１６４７８７号公報、特開２００３−１０７６７号公報、特開２００２−７９１６３号公報、特開２００１−３１０１４７号公報等に記載のスリット状ノズル、及びスリットコーターが好適に用いることができる。その他の例として、スピナー、ホワイラー、ローラーコーター、カーテンコーター、ナイフコーター、ワイヤーバーコーター、エクストルーダー等の塗布機を用いて行なうようにしてもよい。
【００７１】
塗布法による場合には、基板上に感光性樹脂組成物を用いて塗布形成された感光性層上に更に酸素遮断層を塗布形成する塗布工程を設け、後述するように、塗布形成された感光性層を酸素遮断層を介して露光し、現像してパターニングすることによって濃色離画壁を形成する。酸素遮断層は、後述の感光性転写材料に酸素遮断層と同様に構成することができる。露光、現像の詳細については後述する。
【００７２】
転写法による場合、後述する感光性転写材料を用い、仮支持体上に膜状に形成された感光性樹脂層を基板面に加熱及び／又は加圧したローラー又は平板で圧着又は加熱圧着することによって貼り付け、更に仮支持体を剥離して感光性樹脂層を転写する転写工程を設け、転写形成された前記感光性層を酸素遮断層を介して露光し、現像してパターニングすることによって濃色離画壁を形成する。露光、現像の詳細については後述する。
具体的には、特開平７−１１０５７５号公報、特開平１１−７７９４２号公報、特開２０００−３３４８３６号公報、特開２００２−１４８７９４号公報に記載のラミネーター及びラミネート方法により行なえる。なお、感光性転写材料及び転写法による転写に関する詳細については後述する。
【００７３】
感光性樹脂層の層厚としては、感光性樹脂組成物の固形分及び形成する離画壁の高さに依存し、特に限定されるものではないが、一般に１．５〜１０μｍが好ましく、１．５〜８．０μｍがより好ましく、２．０〜６．５μｍが更に好ましく、２．０〜５．５μｍが特に好ましい。
【００７４】
本発明における感光性樹脂層及び感光性樹脂組成物は、好ましくは光学濃度の高い濃色の層又は組成物であり、好ましい光学濃度は２．０〜１０．０である。より好ましい光学濃度は３．０〜６．０であり、特に好ましくは３．０〜５．０である。また、感光性樹脂層及び感光性樹脂組成物は、後述のように好ましくは光開始系で硬化させることから、露光波長（一般には紫外域）に対する光学濃度も重要であり、値としては２．０〜１０．０が好ましく、より好ましくは２．５〜６．０であり、最も好ましくは３．０〜５．０である。前記範囲内であると、重合硬化が良好になり、所望形状の離画壁を形成することができる。濃色の性質は、後述する染料、顔料などの各種色材又は各形態の炭素あるいはこれらの組合せからなる材料を用いて付与することができ、黒色が最も多い。
【００７５】
〜感光性樹脂組成物、感光性樹脂層〜
以下、感光性樹脂組成物、及びこれを用いてなる感光性樹脂層の構成成分について詳述する。
【００７６】
−ラジカル重合性モノマー−
本発明における感光性樹脂層又は感光性樹脂組成物は、ラジカル重合性モノマーの少なくとも一種を用いて構成することができる。後述の光重合開始剤からの活性種の作用を受けて硬化し、パターンを形成することができる。
【００７７】
ラジカル重合性モノマーとしては、多官能性モノマーが好ましく、該多官能性モノマーは、一種単独で又は他のモノマーと組み合わせて用いることができる。
多官能性モノマーの具体的な例としては、ｔ−ブチル（メタ）アクリレート、エチレングリコールジ（メタ）アクリレート、２−ヒドロキシプロピル（メタ）アクリレート、トリエチレングリコールジ（メタ）アクリレート、トリメチロールプロパントリ（メタ）アクリレート、２−エチル−２−ブチル−プロパンジオールジ（メタ）アクリレート、ペンタエリスリトールトリ（メタ）アクリレート、ペンタエリスリトールテトラ（メタ）アクリレート、ジペンタエリスリトールヘキサ（メタ）アクリレート、ジペンタエリスリトールペンタ（メタ）アクリレート、ポリオキシエチル化トリメチロールプロパントリ（メタ）アクリレート、トリス（２−（メタ）アクリロイルオキシエチル）イソシアヌレート、１，４−ジイソプロペニルベンゼン、１，４−ジヒドロキシベンゼンジ（メタ）アクリレート、デカメチレングリコールジ（メタ）アクリレート、スチレン、ジアリルフマレート、トリメリット酸トリアリル、ラウリル（メタ）アクリレート、（メタ）アクリルアミド、キシリレンビス（メタ）アクリルアミド、等が挙げられる。
また、２−ヒドロキシエチル（メタ）アクリレート、２−ヒドロキシプロピル（メタ）アクリレート、ポリエチレングリコールモノ（メタ）アクリレート等のヒドロキシル基を有する化合物と、ヘキサメチレンジイソシアネート、トルエンジイソシアネート、キシレンジイソシアネート等のジイソシアネートとの反応物も挙げられる。
【００７８】
上記のうち、特に好ましいのは、ペンタエリスリトールテトラアクリレート、ジペンタエリスリトールヘキサアクリレート、ジペンタエリスリトールペンタアクリレート、トリス（２−アクリロイルオキシエチル）イソシアヌレートである。
【００７９】
ラジカル重合性モノマーの感光性樹脂層又は感光性樹脂組成物中における含有量としては、層又は組成物の全固形分（質量）に対して、５〜８０質量％が好ましく、１０〜７０質量％が特に好ましい。該含有量が前記範囲内であると、光硬化後のアルカリ現像液に対する耐性を確保するのに有効である。
【００８０】
−光重合開始剤−
本発明における感光性樹脂層又は感光性樹脂組成物は、光重合開始剤の少なくとも一種を用いて構成することができる。光重合開始剤は、可視光線、紫外線、遠紫外線、電子線、Ｘ線等の放射線の照射（露光ともいう）により、前記ラジカル重合性モノマーの重合を開始する活性種を発生する化合物であり、公知の化合物の中から適宜選択することができる。
【００８１】
例えば、トリハロメチル基含有化合物、アクリジン系化合物、アセトフェノン系化合物、ビスイミダゾール系化合物、トリアジン系化合物、ベンゾイン系化合物、ベンゾフェノン系化合物、α−ジケトン系化合物、多核キノン系化合物、キサントン系化合物、ジアゾ系化合物、等を挙げることができる。
【００８２】
具体的には、特開２００１−１１７２３０公報に記載の、トリハロメチル基が置換したトリハロメチルオキサゾール誘導体又はｓ−トリアジン誘導体、米国特許第４２３９８５０号明細書に記載のトリハロメチル−ｓ−トリアジン化合物、米国特許第４２１２９７６号明細書に記載のトリハロメチルオキサジアゾール化合物などのトリハロメチル基含有化合物；
【００８３】
９−フェニルアクリジン、９−ピリジルアクリジン、９−ピラジニルアクリジン、１，２−ビス（９−アクリジニル）エタン、１，３−ビス（９−アクリジニル）プロパン、１，４−ビス（９−アクリジニル）ブタン、１，５−ビス（９−アクリジニル）ペンタン、１，６−ビス（９−アクリジニル）ヘキサン、１，７−ビス（９−アクリジニル）ヘプタン、１，８−ビス（９−アクリジニル）オクタン、１，９−ビス（９−アクリジニル）ノナン、１，１０−ビス（９−アクリジニル）デカン、１，１１−ビス（９−アクリジニル）ウンデカン、１，１２−ビス（９−アクリジニル）ドデカン等のビス（９−アクリジニル）アルカン、などのアクリジン系化合物；
【００８４】
６−（ｐ−メトキシフェニル）−２，４−ビス（トリクロロメチル）−ｓ−トリアジン、６−〔ｐ−（Ｎ，Ｎ−ビス（エトキシカルボニルメチル）アミノ）フェニル〕−２，４−ビス（トリクロロメチル）−ｓ−トリアジンなどのトリアジン系化合物；その他、９，１０−ジメチルベンズフェナジン、ミヒラーズケトン、ベンゾフェノン／ミヒラーズケトン、ヘキサアリールビスイミダゾール／メルカプトベンズイミダゾール、ベンジルジメチルケタール、チオキサントン／アミン、２，２’−ビス（２，４−ジクロロフェニル）−４，４’，５，５’−テトラフェニル−１，２’−ビスイミダゾール、などが挙げられる。
【００８５】
上記のうち、トリハロメチル基含有化合物、アクリジン系化合物、アセトフェノン系化合物、ビスイミダゾール系化合物、トリアジン系化合物から選択される少なくとも一種が好ましく、トリハロメチル基含有化合物及びアクリジン系化合物から選択される少なくとも一種が特に好ましい。トリハロメチル基含有化合物、アクリジン系化合物は、汎用性でかつ安価である点でも有用である。
【００８６】
特に好ましいのは、前記トリハロメチル基含有化合物としては、２−トリクロロメチル−５−（ｐ−スチリルスチリル）−１，３，４−オキサジアゾール、２−（ｐ−ブトキシスチリル）−５−トリクロロメチル−１，３，４−オキサジアゾールであり、前記アクリジン系化合物としては９−フェニルアクリジンであり、前記トリアジン系化合物としては、６−〔ｐ−（Ｎ，Ｎ−ビス（エトキシカルボニルメチル）アミノ）フェニル〕−２，４−ビス（トリクロロメチル）−ｓ−トリアジンであり、前記ベンゾフェノン系化合物としては、ミヒラーズケトンであり、前記ビイミダゾール系化合物としては、２，２’−ビス（２，４−ジクロロフェニル）−４，４’，５，５’−テトラフェニル−１，２’−ビスイミダゾールである。
【００８７】
前記光重合開始剤は、一種単独で用いてもよいし２種以上を併用してもよい。
光重合開始剤の感光性樹脂層又は感光性樹脂組成物中における総量としては、層又は組成物の全固形分（質量）に対して、０．１〜２０質量％が好ましく、０．５〜１０質量％が特に好ましい。該総量が前記範囲内であると、光硬化効率が高く短時間で硬化でき、現像時に形成された画像パターンが欠落したり、パターン表面の荒れが生じることもない。
【００８８】
光重合開始剤は、水素供与体を併用して構成されてもよい。水素供与体としては、感度をより良化することができる点で、以下に定義するメルカプタン系化合物、アミン系化合物等が好ましい。ここで、「水素供与体」とは、露光により前記光重合開始剤から発生したラジカルに対して、水素原子を供与することができる化合物をいう。
【００８９】
前記メルカプタン系化合物は、ベンゼン環あるいは複素環を母核とし、該母核に直接結合したメルカプト基を１個以上、好ましくは１〜３個、更に好ましくは１〜２個有する化合物（以下、「メルカプタン系水素供与体」という。）である。
また、前記アミン系化合物は、ベンゼン環あるいは複素環を母核とし、該母核に直接結合したアミノ基を１個以上、好ましくは１〜３個、更に好ましくは１〜２個有する化合物（以下、「アミン系水素供与体」という。）である。
なお、水素供与体はメルカプト基とアミノ基とを同時に有していてもよい。
【００９０】
上記のメルカプタン系水素供与体の具体例としては、２−メルカプトベンゾチアゾール、２−メルカプトベンゾオキサゾール、２−メルカプトベンゾイミダゾール、２，５−ジメルカプト−１，３，４−チアジアゾール、２−メルカプト−２，５−ジメチルアミノピリジン、等が挙げられる。これらのうち、２−メルカプトベンゾチアゾール、２−メルカプトベンゾオキサゾールが好ましく、特に２−メルカプトベンゾチアゾールが好ましい。
【００９１】
上記のアミン系水素供与体の具体例としては、４、４’−ビス（ジメチルアミノ）ベンゾフェノン、４、４’−ビス（ジエチルアミノ）ベンゾフェノン、４−ジエチルアミノアセトフェノン、４−ジメチルアミノプロピオフェノン、エチル−４−ジメチルアミノベンゾエート、４−ジメチルアミノ安息香酸、４−ジメチルアミノベンゾニトリル等が挙げられる。これらのうち、４，４’−ビス（ジメチルアミノ）ベンゾフェノン、４，４’−ビス（ジエチルアミノ）ベンゾフェノンが好ましく、特に４，４’−ビス（ジエチルアミノ）ベンゾフェノンが好ましい。
【００９２】
前記水素供与体は、一種単独で又は２種以上を混合して使用することができ、形成された画像が現像時に基板上から脱落し難く、かつ強度及び感度も向上させ得る点で、１種以上のメルカプタン系水素供与体と１種以上のアミン系水素供与体とを組合せて使用することが好ましい。
【００９３】
前記メルカプタン系水素供与体とアミン系水素供与体との組合せの具体例としては、２−メルカプトベンゾチアゾール／４，４’−ビス（ジメチルアミノ）ベンゾフェノン、２−メルカプトベンゾチアゾール／４，４’−ビス（ジエチルアミノ）ベンゾフェノン、２−メルカプトベンゾオキサゾール／４，４’−ビス（ジメチルアミノ）ベンゾフェノン、２−メルカプトベンゾオキサゾール／４，４’−ビス（ジエチルアミノ）ベンゾフェノン等が挙げられる。より好ましい組合せは、２−メルカプトベンゾチアゾール／４，４’−ビス（ジエチルアミノ）ベンゾフェノン、２−メルカプトベンゾオキサゾール／４，４’−ビス（ジエチルアミノ）ベンゾフェノンであり、特に好ましい組合せは、２−メルカプトベンゾチアゾール／４，４’−ビス（ジエチルアミノ）ベンゾフェノンである。
【００９４】
前記メルカプタン系水素供与体とアミン系水素供与体とを組合せた場合の、メルカプタン系水素供与体（Ｍ）とアミン系水素供与体（Ａ）との質量比（Ｍ：Ａ）は、通常１：１〜１：４が好ましく、１：１〜１：３がより好ましい。
前記水素供与体の感光性樹脂層又は感光性樹脂組成物中における総量としては、層又は組成物の全固形分（質量）に対して、０．１〜２０質量％が好ましく、０．５〜１０質量％が特に好ましい。
【００９５】
−バインダー−
本発明における感光性樹脂層又は感光性樹脂組成物は、バインダーの少なくとも一種を用いて構成することができる。
バインダーとしては、側鎖にカルボン酸基やカルボン酸塩基などの極性基を有するポリマーが好ましい。その例としては、特開昭５９−４４６１５号公報、特公昭５４−３４３２７号公報、特公昭５８−１２５７７号公報、特公昭５４−２５９５７号公報、特開昭５９−５３８３６号公報、及び特開昭５９−７１０４８号公報に記載の、メタクリル酸共重合体、アクリル酸共重合体、イタコン酸共重合体、クロトン酸共重合体、マレイン酸共重合体、部分エステル化マレイン酸共重合体、等を挙げることができる。
【００９６】
また、側鎖にカルボン酸基を有するセルロース誘導体も挙げられる。さらに、水酸基を有するポリマーに環状酸無水物を付加したものも好ましく使用できる。
特に好ましい例として、米国特許第４１３９３９１号明細書に記載のベンジル（メタ）アクリレートと（メタ）アクリル酸との共重合体や、ベンジル（メタ）アクリレートと（メタ）アクリル酸と他のモノマーとの多元共重合体を挙げることができる。これらの極性基を有するバインダーは、一種単独で用いてもよいし、通常の膜形成性のポリマーと併用する組成物の状態で使用するようにしてもよい。
【００９７】
バインダーの感光性樹脂層又は感光性樹脂組成物中における含有量としては、層又は組成物の全固形分（質量）に対して、５〜２５質量％が好ましく、７〜１５質量％がより好ましい。
【００９８】
−色材−
本発明における感光性樹脂層又は感光性樹脂組成物は、色材の少なくとも一種を含有する。色材を含有することにより、所望色よりなる可視画像を形成することができる。
【００９９】
色材としては、特開２００５−１７７１６号公報の段落番号［００３８］〜［００５４］に記載の顔料及び染料や、特開２００４−３６１４４７号公報の段落番号［００６８］〜［００７２］に記載の顔料や、特開２００５−１７５２１号公報の段落番号［００８０］〜［００８８］に記載の着色剤を好適に用いることができる。
【０１００】
中でも、有機顔料、無機顔料、染料等を好適であり、感光性樹脂層又は感光性樹脂組成物に遮光性が要求される場合は、カーボンブラック、チタンカーボン、酸化チタン、４酸化鉄等の金属酸化物粉、金属硫化物粉、金属粉などの遮光剤、並びに赤、青、緑色等の顔料の混合物等を用いることができる。公知の着色剤（染料、顔料）を使用することができる。黒色の色材の例としては、カーボンブラック、チタンカーボン、酸化鉄、酸化チタン、黒鉛などが好適に挙げられ、特にカーボンブラックが好ましい。
また、色材として顔料を選択する場合は、感光性樹脂層又は感光性樹脂組成物中に均一に分散されることが好ましい。
【０１０１】
色材の感光性樹脂層又は感光性樹脂組成物中における含有量としては、層又は組成物の固形分（質量）に対して、現像時間を短縮する点で、３０〜７０質量％が好ましく、４０〜６０質量％がより好ましく、５０〜５５質量％が更に好ましい。
【０１０２】
前記顔料は、分散液として使用することが望ましい。この分散液は、前記顔料と顔料分散剤とを予め混合して得られる組成物を、後述する有機溶媒（又はビヒクル）に添加して分散させることによって調製することができる。前記ビビクルとは、塗料が液体状態にあるときに顔料を分散させている媒質の部分をいい、液状であって前記顔料と結合して塗膜を固める部分（バインダー）と、これを溶解希釈する成分（有機溶媒）とを含む。前記顔料を分散させる際に用いる分散機としては、特に制限はなく、例えば、「顔料の事典」〔朝倉邦造著、第一版、４３８項、朝倉書店（２０００年）〕に記載の、ニーダー、ロールミル、アトライダー、スーパーミル、ディゾルバ、ホモミキサー、サンドミル等の公知の分散機が挙げられる。さらに、「顔料の事典」の３１０項に記載の機械的摩砕により摩擦力を利用し、微粉砕するようにしてもよい。
【０１０３】
色材（特に顔料）の粒子径としては、分散安定性の観点から、数平均粒径で０．００１〜０．１μｍが好ましく、０．０１〜０．０８μｍがより好ましい。なお、「粒子径」とは、粒子を電子顕微鏡写真における該粒子の面積と同面積の円で表したときの直径をいい、「数平均粒径」とは、複数の粒子の粒子径の１００個の平均値をいう。
【０１０４】
−溶剤−
本発明における離隔壁を作製する際に用いる感光性樹脂組成物は、一般に前記成分以外に、有機溶剤を用いて構成することができる。有機溶剤の例としては、メチルエチルケトン、プロピレングリコールモノメチルエーテル、プロピレングリコールモノメチルエーテルアセテート、シクロヘキサノン、シクロヘキサノール、メチルイソブチルケトン、乳酸エチル、乳酸メチル、カプロラクタム等が挙げられる。
【０１０５】
−他の成分−
本発明における感光性樹脂組成物又は感光性樹脂層には、さらに下記成分、例えば界面活性剤、紫外線吸収剤、並びに公知の添加剤、例えば、可塑剤、充填剤、安定化剤、熱重合防止剤、溶剤、密着促進剤等を含有させることができる。さらに、感光性樹脂組成物は少なくとも１５０ ℃ 以下の温度で軟化もしくは粘着性になることが好ましく、熱可塑性であることが好ましい。かかる観点からは、相溶性の可塑剤を添加することで改質することができる。
【０１０６】
〈界面活性剤〉
感光性樹脂組成物を基板上又は後述の感光性転写材料の仮支持体上に塗布する場合には、感光性樹脂組成物中に界面活性剤を含有させることで、均一な膜厚に制御でき、塗布ムラを効果的に防止することができる。界面活性剤としては、特開２００３−３３７４２４号公報、特開平１１−１３３６００号公報に記載の界面活性剤が好適に挙げられる。なお、界面活性剤の感光性樹脂組成物中における含有量としては、該組成物の全固形分（質量）に対して、０．００１〜１％が一般的であり、０．０１〜０．５％が好ましく、０．０３〜０．３％が特に好ましい。
【０１０７】
〈紫外線吸収剤〉
感光性樹脂組成物には、必要に応じて紫外線吸収剤を含有することができる。
紫外線吸収剤としては、特開平５−７２７２４号公報に記載の化合物、並びにサリシレート系、ベンゾフェノン系、ベンゾトリアゾール系、シアノアクリレート系、ニッケルキレート系、ヒンダードアミン系等の化合物が挙げられる。
【０１０８】
例えば、フェニルサリシレート、４−ｔ−ブチルフェニルサリシレート、２，４−ジ−ｔ−ブチルフェニル−３’，５’−ジ−ｔ−４’−ヒドロキシベンゾエート、４−ｔ−ブチルフェニルサリシレート、２，４−ジヒドロキシベンゾフェノン、２−ヒドロキシ−４−メトキシベンゾフェノン、２−ヒドロキシ−４−ｎ−オクトキシベンゾフェノン、２−（２’−ヒドロキシ−５’−メチルフェニル）ベンゾトリアゾール、２−（２’−ヒドロキシ−３’−ｔ−ブチル−５’−メチルフェニル）−５−クロロベンゾトリアゾール、エチル−２−シアノ−３，３−ジ−フェニルアクリレート、２，２’−ヒドロキシ−４−メトキシベンゾフェノン、ニッケルジブチルジチオカーバメート、ビス（２，２，６，６−テトラメチル−４−ピリジン）−セバケート、４−ｔ−ブチルフェニルサリシレート、サルチル酸フェニル、４−ヒドロキシ−２，２，６，６−テトラメチルピペリジン縮合物、コハク酸−ビス（２，２，６，６−テトラメチル−４−ピペリデニル）−エステル、２−［２−ヒドロキシ−３，５−ビス（α，α−ジメチルベンジル）フェニル］−２Ｈ−ベンゾトリアゾール、７−｛［４−クロロ−６−（ジエチルアミノ）−５−トリアジン−２−イル］アミノ｝−３−フェニルクマリン等が挙げられる。
紫外線吸収剤を用いる場合の、感光性樹脂組成物の全固形分に対する紫外線吸収剤の含有量としては０．５〜１５％が一般的であり、１〜１２％が好ましく、１．２〜１０％が特に好ましい。
【０１０９】
〈熱重合防止剤〉
感光性樹脂組成物には、熱重合防止剤を含むことが好ましい。熱重合防止剤の例としては、ハイドロキノン、ハイドロキノンモノメチルエーテル、ｐ−メトキシフェノール、ジ−ｔ−ブチル−ｐ−クレゾール、ピロガロール、ｔ−ブチルカテコール、ベンゾキノン、４，４’−チオビス（３−メチル−６−ｔ−ブチルフェノール）、２，２’−メチレンビス（４−メチル−６−ｔ−ブチルフェノール）、２−メルカプトベンズイミダゾール、フェノチアジン等が挙げられる。
熱重合防止剤を用いる場合の、感光性樹脂組成物の全固形分に対する含有量としては０．０１〜１％が一般的であり、０．０２〜０．７％が好ましく、０．０５〜０．５％が特に好ましい。
【０１１０】
また、感光性樹脂組成物には、前記成分以外に、特開平１１−１３３６００号公報に記載の「接着助剤」やその他の添加剤等を含有させることもできる。
【０１１１】
〜感光性転写材料〜
次に、前記転写法に用いる感光性転写材料について詳述する。
感光性転写材料は、仮支持体上に、前記感光性樹脂組成物を用いて構成された感光性層（以下、感光性樹脂層ともいう。）と酸素遮断層とを設けて構成されたものを用いることができる。このような材料を用いると、感光性樹脂組成物からなる感光性層は、酸素遮断層により大気中の酸素から保護されるため自動的に貧酸素条件下となる。そのため、露光する工程を不活性ガス下や減圧下で行なう必要がなく、現状の工程をそのまま利用できる利点がある。また、濃色離画壁を容易かつ低コストに形成し得る点でも有効である。
【０１１２】
感光性転写材料は、必要に応じて更に、熱可塑性樹脂層や保護フィルムなどを設けて構成することができる。
【０１１３】
−仮支持体−
仮支持体としては、化学的及び熱的に安定であって可撓性の物質で構成されるものから適宜選択することができる。具体的には、テフロン（登録商標）、ポリエチレンテレフタレート、ポリカーボネート、ポリエチレン、ポリプロピレン、ポリエステル等、薄いシートもしくはフィルム又はこれらの積層体が好ましい。中でも、２軸延伸ポリエチレンテレフタレートフィルムが特に好ましい。
【０１１４】
仮支持体の厚みとしては、５〜３００μｍが適当であり、好ましくは２０〜１５０μｍである。厚みが前記範囲内であると、仮支持体の剥離時における破れを回避でき、仮支持体を介して露光したときの解像度の低下を回避することができる。
【０１１５】
−感光性層−
感光性層は、既述の感光性樹脂組成物を用いてなり、形状等の特性や形成方法等については既述の塗布法で塗布形成される層と同様であり、好ましい態様も同様である。
【０１１６】
−酸素遮断層−
仮支持体と感光性層との間、あるいは熱可塑性樹脂層と感光性層との間には、酸素遮断層を更に設けることが好ましい。酸素遮断層とは、５００ｃｍ３／（ｍ２・ｄａｙ・ａｔｍ）以下の酸素透過率を有する層であり、酸素透過率は１００ｃｍ３／（ｍ２・ｄａｙ・ａｔｍ）以下であることが好ましく、５０ｃｍ３／（ｍ２・ｄａｙ・ａｔｍ）以下であることがより好ましい。酸素透過率が５００ｃｍ３／（ｍ２・ｄａｙ・ａｔｍ）より多い場合は効率的に酸素を遮断することができずに所望形状の濃色離画壁が得られないことがある。
【０１１７】
具体的には、ポリエチレン、ポリ塩化ビニリデン、ポリビニルアルコール（ＰＶＡ）などを主成分（特にＰＶＡを主成分）とした層が好ましく、必要に応じてポリビニルピロリドン、ポリアクリルアミド等のポリマーを添加してもよく、特にポリビニルピロリドンが好ましい。ＰＶＡとしては、鹸化度が８０％以上のものが好ましい。
酸素遮断層中におけるＰＶＡの含有量としては、２５〜９９質量％が好ましく、５０〜９０質量％がより好ましく、５０〜８０質量％が特に好ましい。これらのポリマーの添加量は、層全体の１〜４０質量％、より好ましくは１０〜３５質量％である。なお、ポリビニルピロリドンの添加量が多すぎると酸素遮断性が不充分になる場合がある。
【０１１８】
−熱可塑性樹脂層−
仮支持体と感光性層との間には、必要に応じて熱可塑性樹脂層を設けることができる。熱可塑性樹脂層を設けることで、離画壁が形成される基板との密着性を向上させるのに有効である。
【０１１９】
熱可塑性樹脂層は、少なくとも樹脂成分を含んでなり、アルカリ可溶性に構成されることが好ましい。樹脂成分としては、アルカリ可溶性であって、実質的な軟化点が８０℃以下である熱可塑性樹脂が好ましい。
軟化点が８０℃以下のアルカリ可溶性の熱可塑性樹脂としては、例えば、エチレンとアクリル酸エステル共重合体とのケン化物、スチレンと（メタ）アクリル酸エステル共重合体とのケン化物、ビニルトルエンと（メタ）アクリル酸エステル共重合体とのケン化物、ポリ（メタ）アクリル酸エステル、（メタ）アクリル酸ブチルと酢酸ビニル等の（メタ）アクリル酸エステル共重合体などとのケン化物、等が挙げられる。
【０１２０】
上記以外に更に、「プラスチック性能便覧」（日本プラスチック工業連盟、全日本プラスチック成形工業連合会編著、工業調査会発行、１９６８年１０月２５日発行）における、軟化点が約８０℃以下の有機高分子のうち、アルカリ水溶液に可溶なものも使用できる。
【０１２１】
また、軟化点が８０℃以上の有機高分子物質も、その有機高分子物質中に該高分子物質と相溶性のある各種可塑剤を添加することで、実質的な軟化点を８０℃以下に下げて用いることもできる。
これらの有機高分子物質には、仮支持体との接着力を調節する目的で、実質的な軟化点が８０℃を越えない範囲で、各種ポリマーや過冷却物質、密着改良剤あるいは界面活性剤、離型剤、等を加えることもできる。好ましい可塑剤の具体例としては、ポリプロピレングリコール、ポリエチレングリコール、ジオクチルフタレート、ジヘプチルフタレート、ジブチルフタレート、トリクレジルフォスフェート、クレジルジフェニルフォスフェート、ビフェニルジフェニルフォスフェートを挙げることができる。
【０１２２】
−保護フィルム−
仮支持体上に形成された感光性層の表面には、貯蔵の際の汚染や損傷から保護するために、保護フィルムを設けることが好ましい。保護フィルムは、仮支持体と同一もしくは類似の材料で構成されてもよく、転写を良好に行なう点で感光性層からの分離が容易に行なえるものであることが重要である。
保護フィルムを構成する材料としては、例えば、シリコーン紙、ポリオレフィンもしくはポリテトラフルオロエチレンシートが適当である。保護フィルムの厚みは、４〜４０μｍが一般的であり、５〜３０μｍが好ましく、１０〜２５μｍが特に好ましい。
【０１２３】
感光性転写材料は、例えば、仮支持体上に熱可塑性樹脂層の構成成分を溶解した塗布液（熱可塑性樹脂層用塗布液）を塗布し、乾燥させることにより熱可塑性樹脂層を設け、この熱可塑性樹脂層上に熱可塑性樹脂層を溶解しない溶剤を用いてなる溶液を塗布し、乾燥させて中間層を積層し、その後更に中間層上に、中間層を溶解しない溶剤を用いて既述のように調製された感光性樹脂組成物を塗布し、乾燥させて感光性層を積層することにより作製することができる。
なお、塗布は、既述の公知の塗布方法により行なえるが、スリット状ノズルを用いた塗布装置（スリットコータ）を用いて行なうことが好ましい。
【０１２４】
感光性転写材料の作製は、上記以外に、仮支持体上に熱可塑性樹脂層及び中間層を設けたシートと、保護フィルム上に感光性層を設けたシートとを用意し、酸素遮断層と感光性層とが接するように貼り合わせることにより、また、仮支持体上に熱可塑性樹脂層を有するシートと、保護フィルム上に感光性層及び中間層を有するシートとを用意し、熱可塑性樹脂層と中間層とが接するように貼り合わせることにより、行なうこともできる。
【０１２５】
−基板−
基板としては、金属の基材、金属を貼り合わせた基材、ガラス、セラミック、合成樹脂フィルム等が挙げられる。好ましくは、透明性で寸度安定性の良好なもの、特にガラスや合成樹脂フィルムである。
【０１２６】
［露光、現像］
上記のようにして形成された感光性層の露光は、所望のパターンが設けられたマスクを用い、マスクを通して感光性層に光を照射することにより行なえる。
【０１２７】
露光には、例えば、超高圧水銀灯を備えたプロキシミティー型露光機（例えば、日立ハイテク電子エンジニアリング（株）製）等を用いることができる。また、光源としては、中圧〜超高圧水銀灯、キセノンランプ、メタルハライドランプ等が挙げられる。
【０１２８】
照度としては、好ましくは３００ｍＷ／ｃｍ２以上であり、特に好ましくは２，０００ｍＷ／ｃｍ２以上である。本発明の効果を得る観点では、照度の上限値は特になく、装置、設備上支障がなければ所望の照度に上げることができる。この照度は、光源の出力を高める、光源の数を増やす、また、光源と被露光体との距離を狭くする等の方法により前記範囲に調整することができる。
具体的な離隔壁の断面形状については、好ましい形態を図１を参照して後述する。
【０１２９】
露光後は、現像液を用いて現像処理を行ない、感光性層にパターン像を形成する。その後は、必要に応じて、水洗処理が行なわれる。
【０１３０】
現像前には、感光性層上に純水をシャワーノズル等にて噴霧し、感光性層の表面を均一に湿らせておくことが好ましい。現像処理に用いる現像液には、アルカリ性物質の希薄水溶液が好適に用いられるが、更に水と混和性の有機溶剤を少量添加したものでもよい。
【０１３１】
前記アルカリ性物質としては、アルカリ金属水酸化物類（例えば、水酸化ナトリウム、水酸化カリウム）、アルカリ金属炭酸塩類（例えば、炭酸ナトリウム、炭酸カリウム）、アルカリ金属重炭酸塩類（例えば、炭酸水素ナトリウム、炭酸水素カリウム）、アルカリ金属ケイ酸塩類（例えば、ケイ酸ナトリウム、ケイ酸カリウム）、アルカリ金属メタケイ酸塩類（例えば、メタケイ酸ナトリウム、メタケイ酸カリウム）、トリエタノールアミン、ジエタノールアミン、モノエタノールアミン、モルホリン、テトラアルキルアンモンニウムヒドロキシド類（例えば、テトラメチルアンモニウムヒドロキシド）、燐酸三ナトリウム、等が挙げられる。アルカリ性物質の濃度は０．０１〜３０質量％が好ましく、ｐＨは８〜１４が好ましい。
【０１３２】
前記「水と混和性の有機溶剤」としては、例えば、メタノール、エタノール、２−プロパノール、１−プロパノール、ブタノール、ジアセトンアルコール、エチレングリコールモノメチルエーテル、エチレングリコールモノエチルエーテル、エチレングリコールモノｎ−ブチルエーテル、ベンジルアルコール、アセトン、メチルエチルケトン、シクロヘキサノン、ε−カプロラクトン、γ−ブチロラクトン、ジメチルホルムアミド、ジメチルアセトアミド、ヘキサメチルホスホルアミド、乳酸エチル、乳酸メチル、ε−カプロラクタム、Ｎ−メチルピロリドン等が好適に挙げられる。水と混和性の有機溶剤の濃度は、０．１〜３０質量％が好ましい。
さらに、公知の界面活性剤を添加してもよく、界面活性剤の濃度は０．０１〜１０質量％が好ましい。
【０１３３】
前記現像液は、浴液としても、あるいは噴霧液としても用いることができる。
感光性層の未硬化部を除去する場合、現像液中で回転ブラシや湿潤スポンジで擦るなどの方法を組合わせることができる。現像液の温度は通常、室温付近から４０℃が好ましい。現像時間は、感光性層の組成、現像液のアルカリ性や温度、有機溶剤を添加する場合にはその種類と濃度などによるが、通常１０秒〜２分程度である。この範囲内では、形状の好適な離画壁が得られる。換言すれば、現像時間が短すぎると現像除去しようとする領域の現像が不充分となると同時に紫外線の吸光度も不充分となることがあり、逆に長すぎると、硬化部までエッチングされることがある。
【０１３４】
本発明における濃色離画壁は、図１に示すように、その断面形状が、濃色離画壁の基板からの高さが最も高い点における基板からの高さをｈ、基板から０．８ｈの位置に基板と平行な線をＬ１、Ｌ１と濃色離画壁が接する点における接線をＬ２、ｈの位置に基板と平行な線をＬ３としたとき、Ｌ２とＬ３の交点からの濃色離画壁までの最短距離（接線Ｌ２と直交する線上の距離）で規定される値ｄをｈで除した値（ｄ／ｈ）が０．０４以下である。
このように構成された濃色離画壁では、濃色離隔壁で取り囲まれた凹部（濃色離隔壁間の着色画素部を形成するための空隙）に打滴付与されたインクは離画壁を乗り越えにくく、インクの滲みやはみ出し、隣接する画素パターン間での混色及び画素パターン中の白抜けなどを防いで、色相が良好で表示品位の高いカラーフィルタを得ることができる。前記ｄ／ｈの値は、０．０３８以下が好ましく、特に０．０３５以下が好ましい。
【０１３５】
さらに、濃色離画壁の断面形状において、図２に示すように、濃色離画壁の基板の表面からの高さが最も高い点における基板からの高さをｈ、基板から０．２ｈの位置に基板と平行な線をＬ４、Ｌ４と濃色離画壁とが交差する点を点ａ、点ａにおける濃色離画壁の接線をＬａ、接線Ｌａと基板とのなす角をθとしたときに、７０°≦θ≦１１０°であることが好ましい。角度θが前記範囲内であると、インクジェット付与された重合性インクが濃色離画壁の近傍まで広がって白抜け及び色ムラを効果的に防止することができる。
前記角度θは、好ましくは７０°以上１１０°以下であり、より好ましくは７５°以上１０５°以下であり、更に好ましくは８０°以上１００°以下である。
【０１３６】
本発明において、前記濃色離画壁の高さｈ（濃色離画壁の最も高さの高い点をＨとし、Ｈから基板に下ろした垂線の足Ｇとの距離ＧＨ；図２参照）は、好ましくは１．５μｍ以上であり、１０μｍ以下であり、更により好ましくは１．７μｍ以上７μｍ以下であり、特に好ましくは２．０μｍ以上５．０μｍ以下である。ｈを１．５μｍ以上１０μｍ以下とすることにより、より効果的に混色を防止することができる。換言すれば、高さが１．５μｍ未満であると混色が起こりやすくなることがあり、１０μｍを超えると濃色離画壁の形成が難しくなることがある。
【０１３７】
なお、濃色離画壁の断面形状に関わる上記の各値は、実際には基板上に形成された濃色離画壁を、基板ごと垂直にカットして断面を露出させ、顕微鏡等で直接観察することで測定することができる。
【０１３８】
本発明における濃色離画壁は、その表面における表面粗さＲａ値が、０．５ｎｍ以上５ｎｍ以下であることが好ましい。Ｒａ値が前記範囲内であると、濃度の安定した濃色離画壁を得ることができる。
Ｒａ値は、小さいほど高い平坦性が得られ、中でも、０．１ｎｍ以上５ｎｍ以下が好ましく、より好ましくは０．１ｎｍ以上３．５ｎｍ以下であり、最も好ましくは０．１ｎｍ以上２．５ｎｍ以下である。
【０１３９】
Ｒａ値は、濃色離画壁の表面凹凸を接触膜厚計（Ｔｅｎｃｏｒ社製の触針式表面粗さ計  Ｐ１０）を用い、以下の測定条件にて測定できる。測定条件は、Ｔｙｐｅ  ２Ｄ、Ｌｅｎｇｔｈ  ２０６μｍ、Ｓａｍｐｌｅ  Ｒａｔｅ  ５０ＨＺ、Ｓｐｅｅｄ  ５０μｍ／Ｓ、Ｆｏｒｃｅ  ５ｍｇである。
【０１４０】
本発明における濃色離画壁の高さとしては、基板法線方向における高さで１．５μｍ以上１０μｍ以下であることが好ましい。高さが前記範囲内であると、既述のようにインクジェット法で着色領域を打滴形成する際に、インクが濃色離画壁を乗り越えにくく、インクの滲みやはみ出し、隣接する画素パターン間での混色及び画素パターン中の白抜けなどを防いで、色相が良好で表示品位の高いカラーフィルタを形成するのに有効である。
【０１４１】
本発明における濃色離画壁の幅としては、基板の法線方向と直交する方向における幅で５μ以上４０μ以下であることが好ましい。幅が前記範囲内であると、バラツキの少ない濃色離画壁が得られ、欠け及び混色のない画素パターンを形成するのに有効である。
【０１４２】
以下、濃色離画壁を形成する例を具体的に説明する。
１）感光性樹脂組成物を用いた塗布による濃色離画壁の形成
基板を洗浄後、該基板を熱処理して表面状態を安定化させる。その後、基板を調温し、調温された基板上に感光性樹脂組成物を塗布する。塗布後、塗布層中の溶媒の一部を乾燥させて層の流動性をなくした後、ＥＢＲ（エッジ・ビード・リムーバー）等にて基板周囲の不要な塗布液を除去し、プリベークして感光性樹脂層を得る。塗布は、公知のスリット状ノズルを備えたガラス基板用コーター（例えばエフ・エー・エス・アジア社製のＭＨ−１６００）等を用いて行なえる。また、乾燥は、公知の乾燥装置（例えば、ＶＣＤ（真空乾燥装置；東京応化工業社製）等）により行なえ、プリベークは、例えば１２０℃で３分間加熱して行なうことができる。感光性樹脂層の層厚については、既述の通りである。
続いて、感光性樹脂層が形成された基板とパターンを有するマスク（例えば石英露光マスク）とを垂直に立てた状態で、マスク面と感光性樹脂層との間の距離を適宜（例えば２００μｍ）設定し、窒素パージして酸素分圧を制御して窒素雰囲気下で露光する。露光は、例えば超高圧水銀灯を備えたプロキシミティー型露光機（例えば日立ハイテク電子エンジニアリング（株）製）等で行なえ、露光量は適宜（例えば３００ｍＪ／ｃｍ２）選択することができる。このときの酸素分圧は、酸素計（例えば飯島電子工業（株）製のＧ−１０２型）を用いて測定できる。露光後、現像液で現像処理を行なってパターン像を得、必要に応じて水洗処理して濃色離画壁を得る。
【０１４３】
２）感光性転写材料を用いた転写法による濃色離画壁の形成
まず、感光性転写材料の保護フィルムを剥離除去し、露出した感光性樹脂層の表面を基板面に重ね合わせてラミネータ等を通過させ、加熱及び／又は加圧して積層体とする。ラミネータには、従来公知のラミネーター、真空ラミネーター等の中から適宜選択することができ、より生産性を高める観点からはオートカットラミネーターも使用可能である。次いで、積層体から仮支持体を剥離して除去する。続いて、仮支持体を除去して露出した露出面（酸素遮断層表面）の上方に所望のフォトマスク（例えば石英露光マスク）を配置し、貧酸素条件下にてマスクを介してパターン状に紫外線を照射し、照射後所定の処理液を用いて現像処理して濃色離画壁を得る。このとき、必要に応じて水洗処理が施される。現像処理に用いる現像液及び露光に用いる光源は、前記塗布法による場合の現像液及び光源と同様である。
【０１４４】
［他の工程］
本発明のカラーフィルタの製造方法には、形成された濃色離画壁及び着色領域を更に加熱（ベーク）して硬化させるベーク工程や、既述した濃色離画壁の形成後であって着色領域形成工程前に基板上の濃色離画壁に撥インク処理を施す工程（以下、撥インク処理工程と称する。）、オーバーコート（ＯＣ）層を形成するＯＣ工程、等の他の工程を設けてもよい。
【０１４５】
〜撥インク処理工程〜
以下、撥インク処理工程について詳述する。
本発明においては、濃色離画壁（以下、単に離画壁ともいう。）に撥インク処理を施した後、すなわち離画壁の少なくとも一部が撥インク性を有する状態とした後に、液滴を離画壁間の凹部に付与して複数の画素を形成する工程を施すようにすることが好ましい。撥インク処理は、インクジェット法などによる液滴付与の際に、着色液体組成物の液滴（インク滴）が離画壁を乗り越えてはみ出したり、隣接する画素をなすインクと混色するなどの不都合を効果的に解消することができる。
【０１４６】
なお、撥インク処理とは、付与する着色液体組成物の液滴を弾くようにする処理であり、その手段には特に限定はない。例えば、以下に示す方法により濃色離画壁の少なくとも一部にフッ素化合物やケイ素化合物などを付与する方法がある。
具体的には、撥インク処理として、（１）撥インク性物質を濃色離画壁に練りこむ方法、（２）撥インク層を新たに設ける方法、（３）プラズマ処理により撥インク性を付与する方法、（４）濃色離画壁の壁上面に撥インク材料を塗布する方法、などが挙げられる。但し、これに限られるものではない。以下、各撥インク処理について詳細に説明する。
【０１４７】
（１）撥インク性物質を濃色離画壁に練りこむ方法＞
混色を防ぐ手段として、感光性樹脂組成物を用いたフォトレジストに含フッ素樹脂（Ａ）を含有して濃色離画壁を作製する方法がある。
前記含フッ素樹脂（Ａ）は、下記式１で表されるポリフルオロエーテル構造からなるＲｆ基（ａ）と酸性基（ｂ）とを有し、酸価が１〜３００ｍｇＫＯＨ／ｇであるものが好ましい。
−（Ｘ−Ｏ）ｎ−Ｙ   ・・・式１
【０１４８】
前記式１中、Ｘは、炭素数１〜１０の２価の飽和炭化水素基又は炭素数１〜１０のフルオロ化された２価の飽和炭化水素基を表し、ｎで括られた単位（Ｘ−Ｏ）は各々同一の基又は異なる基を表す。Ｙは、水素原子（Ｙに隣接する酸素原子に隣接する炭素原子にフッ素原子が結合していない場合に限る。）、炭素数１〜２０の１価の飽和炭化水素基又は炭素数１〜２０のフルオロ化された１価の飽和炭化水素基を表す。ｎは、２〜５０の整数を表す。ただし、式１におけるフッ素原子の総数は２以上である。
【０１４９】
前記式１におけるＸ、Ｙの態様として、好ましくは、Ｘが、炭素数１〜１０の水素原子１個を除いてフルオロ化されたアルキレン基又は炭素数１〜１０のパーフルオロ化されたアルキレン基であって、ｎで括られた単位（Ｘ−Ｏ）は各々同一の基又は異なる基を表し、Ｙが炭素数１〜２０の水素原子１個を除いてフルオロ化されたアルキル基又は炭素数１〜２０のパーフルオロ化されたアルキル基を表すものである。
【０１５０】
前記式１におけるＸ、Ｙの態様として、より好ましくは、Ｘが、炭素数１〜１０のパーフルオロ化されたアルキレン基であって、ｎで括られた単位（Ｘ−Ｏ）は各々同一の基又は異なる基を表し、Ｙが炭素数１〜２０のパーフルオロ化されたアルキル基を表すものである。
【０１５１】
Ｘ、Ｙが上記のような態様であると、含フッ素樹脂（Ａ）は良好な撥インク性を表す。
また、前記式１において、ｎは２〜５０の整数を表す。ｎは２〜３０が好ましく、２〜１５がより好ましい。ｎが２以上であると、インク転落性が良好である。ｎが５０以下であると、含フッ素樹脂（Ａ）が、Ｒｆ基（ａ）を有する単量体と、酸性基（ｂ）を有する単量体及び必要に応じてその他の単量体との共重合によって合成する場合に、単量体の相溶性が良好となる。
【０１５２】
また、前記式１で表されるポリフルオロエーテル構造からなるＲｆ基（ａ）における炭素原子の総数は２〜５０が好ましく、２〜３０がより好ましい。該範囲では、含フッ素樹脂（Ａ）は良好な撥インク性、特に撥有機溶剤性を有する。また、Ｒｆ基（ａ）を有する単量体、酸性基（ｂ）を有する単量体及び必要に応じてその他の単量体との共重合によって含フッ素樹脂（Ａ）を合成する場合に、単量体の相溶性が良好となる。
【０１５３】
前記Ｘの具体例としては、−ＣＦ２−、−ＣＦ２ＣＦ２−、−ＣＦ２ＣＦ２ＣＦ２−、−ＣＦ２ＣＦ（ＣＦ３）−、−ＣＦ２ＣＦ２ＣＦ２ＣＦ２−、−ＣＦ２ＣＦ２ＣＦ（ＣＦ３）−、及びＣＦ２ＣＦ（ＣＦ３）ＣＦ２−が挙げられる。
【０１５４】
前記Ｙの具体例としては、−ＣＦ３、−ＣＦ２ＣＦ３、−ＣＦ２ＣＨＦ２、−（ＣＦ２）２ＣＦ３、−（ＣＦ２）３ＣＦ３、−（ＣＦ２）４ＣＦ３、−（ＣＦ２）５ＣＦ３、−（ＣＦ２）６ＣＦ３、−（ＣＦ２）７ＣＦ３、−（ＣＦ２）８ＣＦ３、−（ＣＦ２）９ＣＦ３、及び（ＣＦ２）１１ＣＦ３、−（ＣＦ２）１５ＣＦ３が挙げられる。
【０１５５】
前記式１で表されるポリフルオロエーテル構造からなるＲｆ基（ａ）の好ましい態様としては、下記式２で表されるＲｆ基（ａ）が挙げられる。
−Ｃｐ−１Ｆ２（ｐ−１）−Ｏ−（ＣｐＦ２ｐ−Ｏ）ｎ−１−ＣｑＦ２ｑ＋１  ・・・式２
前記式２中、ｐは２又は３の整数を表し、ｎ−１で括られた単位（ＣｐＦ２ｐ−Ｏ）は同一の基を表し、ｑは１〜２０の整数、ｎは２〜５０の整数を表す。
【０１５６】
前記式２で表されるＲｆ基（ａ）として、具体的には、−ＣＦ２Ｏ（ＣＦ２ＣＦ２Ｏ）ｎ−１ＣＦ３（ｎは２〜９）、−ＣＦ（ＣＦ３）Ｏ（ＣＦ２ＣＦ（ＣＦ３）Ｏ）ｎ−１Ｃ６Ｆ１３（ｎは２〜６）、−ＣＦ（ＣＦ３）Ｏ（ＣＦ２ＣＦ（ＣＦ３）Ｏ）ｎ−１Ｃ３Ｆ７（ｎは２〜６）が、合成の容易さの点で好ましく挙げられる。
【０１５７】
含フッ素樹脂（Ａ）内のＲｆ基（ａ）は、全て同一でもよいし異なっていてもよい。
また、含フッ素樹脂（Ａ）におけるフッ素原子の含有量は１〜６０％が好ましく、５〜４０％がより好ましい。該範囲であると、含フッ素樹脂（Ａ）は良好な撥インク性を有すると共に、感光性樹脂組成物を現像する際の現像性が良好となる。
【０１５８】
含フッ素樹脂（Ａ）は酸性基（ｂ）を有し、該酸性基（ｂ）としては、カルボキシル基、フェノール性水酸基、及びスルホン酸基からなる群から選ばれる少なくとも１つの酸性基又はその塩が好ましい。
【０１５９】
含フッ素樹脂（Ａ）の酸価は、１〜３００ｍｇＫＯＨ／ｇが好ましく、５〜２００ｍｇＫＯＨ／ｇがより好ましく、１０〜１５０ｍｇＫＯＨ／ｇが特に好ましい。前記範囲内であると、感光性樹脂組成物を現像する際の現像性が良好となる。なお、酸価は樹脂１ｇを中和するのに必要な水酸化カリウムの質量（単位ｍｇ）であり、本明細書において単位は「ｍｇＫＯＨ／ｇ」である。
【０１６０】
含フッ素樹脂（Ａ）の数平均分子量は、５００以上２００００未満が好ましく、２０００以上１５０００未満がより好ましい。該範囲内であると、感光性樹脂組成物を現像する際の現像性が良好である。数平均分子量は、ゲルパーミエーションクロマトグラフィー法によりポリスチレンを標準物質として測定されるものである。
【０１６１】
含フッ素樹脂（Ａ）は、エチレン性二重結合と前記Ｒｆ基（ａ）とを有する単量体に由来の構成単位と、エチレン性二重結合と前記酸性基（ｂ）とを有する単量体に由来の構成単位とを含む共重合体であって、酸価が１〜３００ｍｇＫＯＨ／ｇであるのが好ましい。
【０１６２】
前記エチレン性二重結合としては、（メタ）アクリロイル基、ビニル基、アリル基が挙げられる。
【０１６３】
前記エチレン性二重結合と前記Ｒｆ基（ａ）とを有する単量体としては、ＣＨ２＝ＣＲ１ＣＯＯＱ２Ｒｆ、ＣＨ２＝ＣＲ１ＯＣＯＱ１Ｒｆ、ＣＨ２＝ＣＲ１ＯＱ１Ｒｆ、ＣＨ２＝ＣＲ１ＣＨ２ＯＱ１Ｒｆ、ＣＨ２＝ＣＲ１ＣＯＯＱ２ＮＲ１ＳＯ２Ｒｆ、ＣＨ２＝ＣＲ１ＣＯＯＱ２ＮＲ１ＣＯＲｆ、ＣＨ２＝ＣＲ１ＣＯＯＱ２ＮＲ１ＣＯＯＱ２Ｒｆ、ＣＨ２＝ＣＲ１ＣＯＯＱ２ＯＱ１Ｒｆ等が挙げられる。ただし、Ｒ１は、水素原子又はメチル基を、Ｑ１は単結合又は炭素数１〜６の２価有機基を、Ｑ２は炭素数１〜６の２価有機基をそれぞれ表す。Ｑ１、Ｑ２は、環状構造を有していてもよい。
【０１６４】
Ｑ１、Ｑ２の具体例としては、それぞれ独立に、−ＣＨ２−、−ＣＨ２ＣＨ２−、−ＣＨ（ＣＨ３）−、−ＣＨ２ＣＨ２ＣＨ２−、−Ｃ（ＣＨ３）２−、−ＣＨ（ＣＨ２ＣＨ３）−、−ＣＨ２ＣＨ２ＣＨ２ＣＨ２−、−ＣＨ（ＣＨ２ＣＨ２ＣＨ３）−、−ＣＨ２（ＣＨ２）３ＣＨ２−、−ＣＨ（ＣＨ２ＣＨ（ＣＨ３）２）−、−ＣＨ２ＣＨ（ＯＨ）ＣＨ２−、−ＣＨ２ＣＨ２ＮＨＣＯＯＣＨ２−、−ＣＨ２ＣＨ（ＯＨ）ＣＨ２ＯＣＨ２−等が挙げられる。これらの中でも、合成の容易さの観点から、−ＣＨ２−、−ＣＨ２ＣＨ２−、−ＣＨ２ＣＨ（ＯＨ）ＣＨ２−が好ましい。
【０１６５】
前記エチレン性二重結合と前記Ｒｆ基（ａ）とを有する単量体の具体的な例としては、ＣＨ２＝ＣＨＣＯＯＣＨ２ＣＦ２Ｏ（ＣＦ２ＣＦ２Ｏ）ｎ−１ＣＦ３（ｎは３〜９）、ＣＨ２＝ＣＨＣＯＯＣＨ２ＣＦ（ＣＦ３）Ｏ（ＣＦ２ＣＦ（ＣＦ３）Ｏ）ｎ−１Ｃ６Ｆ１３（ｎは２〜６）、ＣＨ２＝ＣＨＣＯＯＣＨ２ＣＦ（ＣＦ３）Ｏ（ＣＦ２ＣＦ（ＣＦ３）Ｏ）ｎ−１Ｃ３Ｆ７（ｎは２〜６）、ＣＨ２＝Ｃ（ＣＨ３）ＣＯＯＣＨ２ＣＨ２ＮＨＣＯＯＣＨ２ＣＦ２Ｏ（ＣＦ２ＣＦ２Ｏ）ｎ−１ＣＦ３（ｎは３〜９）、ＣＨ２＝Ｃ（ＣＨ３）ＣＯＯＣＨ２ＣＨ２ＮＨＣＯＯＣＨ２ＣＦ（ＣＦ３）Ｏ（ＣＦ２ＣＦ（ＣＦ３）Ｏ）ｎ−１Ｃ３Ｆ７（ｎは２〜６）、ＣＨ２＝Ｃ（ＣＨ３）ＣＯＯＣＨ２ＣＨ２ＮＨＣＯＯＣＨ２ＣＦ（ＣＦ３）Ｏ（ＣＦ２ＣＦ（ＣＦ３）Ｏ）ｎ−１Ｃ６Ｆ１３（ｎは２〜６）、ＣＨ２＝Ｃ（ＣＨ３）ＣＯＯＣＨ２ＣＨ（ＯＨ）ＣＨ２ＯＣＨ２ＣＦ２Ｏ（ＣＦ２ＣＦ２Ｏ）ｎ−１ＣＦ３（ｎは３〜９）、ＣＨ２＝Ｃ（ＣＨ３）ＣＯＯＣＨ２ＣＨ（ＯＨ）ＣＨ２ＯＣＨ２ＣＦ（ＣＦ３）Ｏ（ＣＦ２ＣＦ（ＣＦ３）Ｏ）ｎ−１Ｃ６Ｆ１３（ｎは２〜６）、ＣＨ２＝Ｃ（ＣＨ３）ＣＯＯＣＨ２ＣＨ（ＯＨ）ＣＨ２ＯＣＨ２ＣＦ（ＣＦ３）Ｏ（ＣＦ２ＣＦ（ＣＦ３）Ｏ）ｎ−１Ｃ３Ｆ７（ｎは２〜６）、等が挙げられる。
【０１６６】
含フッ素樹脂（Ａ）における前記エチレン性二重結合と前記Ｒｆ基（ａ）とを有する単量体に由来の構成単位の割合は、１〜９５モル％等が好ましく、５〜８０モル％がより好ましく、２０〜６０モル％がさらに好ましい。該範囲内であると、含フッ素樹脂は良好な撥インク性を有し、感光性樹脂組成物を現像する際の現像性が良好となる。
【０１６７】
前記酸性基（ｂ）を有する単量体としては、例えば、カルボキシル基を有する単量体、フェノール性水酸基を有する単量体、スルホン酸基を有する単量体が挙げられる。
【０１６８】
前記カルボキシル基を有する単量体としては、例えば、アクリル酸、メタクリル酸、ビニル酢酸、クロトン酸、イタコン酸、マレイン酸、フマル酸、ケイ皮酸、又はこれらの塩等が挙げられる。これらは、一種単独で用いてもよいし、二種以上を併用してもよい。
【０１６９】
前記フェノール性水酸基を有する単量体としては、例えば、ｏ−ヒドロキシスチレン、ｍ−ヒドロキシスチレン、ｐ−ヒドロキシスチレン等が挙げられる。また、これらのベンゼン環の１個以上の水素原子が、メチル基、エチル基、ｎ−ブチル基等のアルキル基、メトキシ基、エトキシ基、ｎ−ブトキシ基等のアルコキシ基、ハロゲン原子、アルキル基の１個以上の水素原子がハロゲン原子に置換されたハロアルキル基、ニトロ基、シアノ基、アミド基で置換された化合物等も挙げられる。これらは、一種単独で用いてもよいし、二種以上を併用してもよい。
【０１７０】
前記スルホン酸基を有する単量体としては、例えば、ビニルスルホン酸、スチレンスルホン酸、（メタ）アリルスルホン酸、２−ヒドロキシ−３−（メタ）アリルオキシプロパンスルホン酸、（メタ）アクリル酸−２−スルホエチル、（メタ）アクリル酸−２−スルホプロピル、２−ヒドロキシ−３−（メタ）アクリロキシプロパンスルホン酸、２−（メタ）アクリルアミド−２−メチルプロパンスルホン酸、又はこれらの塩等が挙げられる。これらは一種単独で用いてもよいし、二種以上を併用してもよい。
【０１７１】
含フッ素樹脂における、酸性基（ｂ）を有する単量体に由来の構成単位の割合は、０．１〜４０モル％等が好ましく、０．５〜３０モル％がより好ましく、１〜２０モル％がさらに好ましい。該範囲で内あると、含フッ素樹脂は良好な撥インク性を有し、感光性樹脂組成物を現像する際の現像性が良好となる。
【０１７２】
含フッ素樹脂が、エチレン性二重結合及びＲｆ基（ａ）を有する単量体に由来の構成単位と、エチレン性二重結合及び酸性基（ｂ）を有する単量体に由来の構成単位とを有する共重合体である場合、Ｒｆ基（ａ）及び酸性基（ｂ）を有しない単量体（以下、「その他の単量体」という。）に由来の構成単位を有していてもよい。その他の単量体としては、例えば、炭化水素系オレフィン類、ビニルエーテル類、イソプロペニルエーテル類、アリルエーテル類、ビニルエステル類、アリルエステル類、（メタ）アクリル酸エステル類、（メタ）アクリルアミド類、芳香族ビニル化合物、クロロオレフィン類、フルオロオレフィン類、共役ジエン類が挙げられる。これらの化合物には、官能基が含まれていてもよく、該官能基としては例えば、水酸基、カルボニル基、アルコキシ基、アミド基等が挙げられる。また、ポリシロキサン構造を有する基を有していてもよい。ただし、その他の単量体に由来の構成単位は、Ｒｆ基（ａ）及び酸性基（ｂ）を有しない。その他の単量体は、一種単独で用いてもよいし、二種以上を併用してもよい。
特に（メタ）アクリル酸エステル類、（メタ）アクリルアミド類が、感光性樹脂組成物を用いて形成された膜の耐熱性向上の点で好ましい。
【０１７３】
含フッ素樹脂における、前記その他の単量体に由来の構成単位の割合は８０％モル以下が好ましく、７０モル％以下がより好ましい。該範囲内であると、感光性樹脂組成物を現像する際の現像性が良好となる。
【０１７４】
含フッ素樹脂は、上記のエチレン性二重結合及びＲｆ基（ａ）を有する単量体に由来の構成単位と、エチレン性二重結合及び酸性基（ｂ）を有する単量体に由来の構成単位とを含む共重合体を合成することによって得られるほか、反応部位を有する重合体にＲｆ基（ａ）を有する化合物及び／又は酸性基（ｂ）を有する化合物を反応させる各種変性方法によっても得られる。
【０１７５】
反応部位を有する重合体にＲｆ基（ａ）を有する化合物を反応させる各種変性方法としては、例えば、エポキシ基を有する単量体をあらかじめ共重合させ、後にＲｆ基（ａ）とカルボキシル基を有する化合物を反応させる方法、エポキシ基を有する単量体をあらかじめ共重合させ、後にＲｆ基（ａ）とヒドロキシル基を有する化合物を反応させる方法が挙げられる。
【０１７６】
前記エポキシ基を有する単量体の具体例としては、グリシジル（メタ）アクリレート、３，４−エポキシシクロヘキシルメチルアクリレートが挙げられる。
【０１７７】
前記Ｒｆ基（ａ）とカルボキシル基を有する化合物としては、下記式３で表される化合物が挙げられる。
ＨＯＯＣ−Ｃｐ−１Ｆ２（ｐ−１）−Ｏ−（ＣｐＦ２ｐ−Ｏ）ｎ−１−ＣｑＦ２ｑ＋１  ・・・式３
前記式３中、ｐは２又は３の整数、ｑは１〜２０の整数、ｎは２〜５０の整数を表す。
【０１７８】
また、前記Ｒｆ基（ａ）とヒドロキシル基を有する化合物としては、下記式４で表される化合物が挙げられる。
ＨＯＣＨ２−Ｃｐ−１Ｆ２（ｐ−１）−Ｏ−（ＣｐＦ２ｐ−Ｏ）ｎ−１−ＣｑＦ２ｑ＋１  ・・・式４
前記式４中、ｐは２又は３の整数、ｑは１〜２０の整数、ｎは２〜５０の整数を表す。
【０１７９】
反応部位を有する重合体に酸性基（ｂ）を有する化合物を反応させる各種変性方法としては、例えば、水酸基を有する単量体をあらかじめ共重合させ、後に酸無水物を反応させる方法が挙げられる。また、エチレン性二重結合を有する酸無水物をあらかじめ共重合させ、後に水酸基を有する化合物を反応させる方法が挙げられる。
【０１８０】
前記水酸基を有する単量体の具体例としては、ビニルフェノール、２−ヒドロキシエチル（メタ）アクリレート、２−ヒドロキシプロピル（メタ）アクリレート、３−ヒドロキシプロピル（メタ）アクリレート、４−ヒドロキシブチル（メタ）アクリレート、５−ヒドロキシペンチル（メタ）アクリレート、６−ヒドロキシヘキシル（メタ）アクリレート、４−ヒドロキシシクロヘキシル（メタ）アクリレート、ネオペンチルグリコールモノ（メタ）アクリレート、３−クロロ−２−ヒドロキシプロピル（メタ）アクリレート、グリセリンモノ（メタ）アクリレート、２−ヒドロキシエチルビニルエーテル、４−ヒドロキシブチルビニルエーテル、シクロヘキサンジオールモノビニルエーテル、２−ヒドロキシエチルアリルエーテル、Ｎ−ヒドロキシメチル（メタ）アクリルアミド、Ｎ，Ｎ−ビス（ヒドロキシメチル）等が挙げられる。
【０１８１】
さらに、水酸基を有する単量体としては、末端が水酸基であるポリオキシアルキレン鎖を有する単量体であってもよい。例えば、ＣＨ２＝ＣＨＯＣＨ２Ｃ６Ｈ１０ＣＨ２Ｏ（Ｃ２Ｈ４Ｏ）ｇＨ（ここで、ｇは１〜１００の整数を表す。以下同様。）、ＣＨ２＝ＣＨＯＣ４Ｈ８Ｏ（Ｃ２Ｈ４Ｏ）ｇＨ、ＣＨ２＝ＣＨＣＯＯＣ２Ｈ４Ｏ（Ｃ２Ｈ４Ｏ）ｇＨ、ＣＨ２＝Ｃ（ＣＨ３）ＣＯＯＣ２Ｈ４Ｏ（Ｃ２Ｈ４Ｏ）ｇＨ、ＣＨ２＝ＣＨＣＯＯＣ２Ｈ４Ｏ（Ｃ２Ｈ４Ｏ）ｈ（Ｃ３Ｈ６Ｏ）ｋＨ（ここで、ｈは０又は１〜１００の整数であり、ｋは１〜１００の整数であり、ｈ＋ｋは１〜１０１である。以下同様。）、ＣＨ２＝Ｃ（ＣＨ３）ＣＯＯＣ２Ｈ４Ｏ（Ｃ２Ｈ４Ｏ）ｈ（Ｃ３Ｈ６Ｏ）ｋＨ、等が挙げられる。これらは、一種単独で用いてもよいし、二種以上を併用してもよい。
【０１８２】
前記酸無水物の具体例としては、無水フタル酸、無水３−メチルフタル酸、無水トリメリット酸等が挙げられる。
【０１８３】
前記エチレン性二重結合を有する酸無水物の具体例としては、無水マレイン酸、無水イタコン酸、無水シトラコン酸、無水メチル−５−ノルボルネン−２，３−ジカルボン酸、無水３，４，５，６−テトラヒドロフタル酸、無水ｃｉｓ−１，２，３，６−テトラヒドロフタル酸、２−ブテン−１−イルスシニックアンハイドライド等が挙げられる。
【０１８４】
前記水酸基を有する化合物としては、１つ以上の水酸基を有している化合物であればよく、上記の水酸基を有する単量体の具体例や、エタノール、１−プロパノール、２−プロパノール、１−ブタノール、エチレングリコール等のアルコール類、２−メトキシエタノール、２−エトキシエタノール、２−ブトキシエタノール等のセルソルブ類、２−（２−メトキシエトキシ）エタノール、２−（２−エトキシエトキシ）エタノール、２−（２−ブトキシエトキシ）エタノール等のカルビトール類等が挙げられる。分子内に１個の水酸基を有する化合物が好ましい。これらは、一種単独で用いてもよいし、二種以上を併用してもよい。
【０１８５】
含フッ素樹脂あるいは含フッ素樹脂の前駆体となる前記反応部位を有する重合体は、単量体を必要に応じて連鎖移動剤と共に、溶媒に溶解して加熱し、重合開始剤を加えて反応させる方法によって合成できる。
【０１８６】
含フッ素樹脂（Ａ）の感光性樹脂組成物中における量は、該組成物の固形分に対して、０．０１〜５０質量％が好ましく、０．１〜３０質量％がより好ましく、０．２〜１０質量％が特に好ましい。該範囲内であると、感光性樹脂組成物は良好な撥インク性、インク転落性を奏し、現像時における現像性が良好となる。
【０１８７】
（２）撥インク層を設ける方法
混色を防ぐ手段として、基板上に形成された濃色離画壁の少なくとも基板から離れた例えば上部にインク反発性を有する仕切り壁（以下、「撥インク層」という。）を形成する方法である。
【０１８８】
インク反発性を有する仕切り壁として、シリコーンゴム層を用いることが好ましい。シリコーンゴム層は濃色離画壁の表層に設けられ、着色に用いる溶液及びインクに対して反発効果を有することが必要である。シリコーンゴム層は、特に限定されるものではないが、下記の繰り返し単位を有する分子量数千〜数十万の線状有機ポリシロキサンを主成分とするもので構成された層が好ましい。
【０１８９】
【化１】
2007171656.tif 000003
【０１９０】
ここで、ｎは２以上の整数、Ｒは炭素数１〜１０のアルキル基、アルケニル基あるいはフェニル基を表す。
このような線状有機ポリシロキサンをまばらに架橋することにより、シリコーンゴムが得られる。架橋を担う架橋剤には、いわゆる室温（低温）硬化型のシリコーンゴムに使われるアセトキシシラン、ケトオキシムシラン、アルコキシシラン、アミノシラン、アミドシラン、アルケニオキシシランなどが挙げられ、通常線状の有機ポリシロキサンとして末端が水酸基であるものと組み合わせて、それぞれ脱酢酸型、脱オキシム型、脱アルコール型、脱アミン型、脱アミド型、脱ケトン型のシリコーンゴムとなる。また、シリコーンゴムには、触媒として少量の有機スズ化合物などが一般に添加される。
【０１９１】
また、離隔壁とシリコーンゴム層との接着のために、界面部に接着層として種々のものを用いることがあり、特にアミノシラン化合物や有機チタネート化合物が好ましく用いることができる。離隔壁とシリコーンゴム層との間に接着層を設ける代わりに、シリコーンゴム層に接着成分を添加しておくこともできる。この添加接着成分としても、アミノシラン化合物や有機チタネ−ト化合物が使用できる。
【０１９２】
仕切り壁を作製するには、まず濃色離画壁が形成された基板上にシリコーンゴム層を形成する。このとき、仕切り壁を作製するための露光は、基板の濃色離画壁非形成面側（裏側）から濃色離画壁をマスクとして行ない、さらに照射ＵＶ光を散乱させて入射光を透過部位の大きさより拡大して感光性樹脂に作用させ、光反応して可溶化する樹脂の部分をシリコーンゴム層側の方が大きくなるようにする。このように露光した後、ｎ−ヘプタン／エタノ−ル混合液で現像することにより、シリコーンゴム層を有する仕切り壁を作製できる。
【０１９３】
（３）プラズマ処理により撥インク性を付与する方法
混色を防ぐ手段として、基板上に形成された濃色離画壁にプラズマによる撥インク化処理を施す方法である。
【０１９４】
プラズマ処理時に導入する、少なくともフッ素原子を含有するガスとしては、ＣＦ４、ＣＨＦ３、Ｃ２Ｆ６、ＳＦ６、Ｃ３Ｆ８、及びＣ５Ｆ８より選択される少なくとも一種のハロゲンガスを用いることが好ましい。特に、Ｃ５Ｆ８（オクタフルオロシクロペンテン）は、オゾン破壊能が０であると同時に、大気寿命が従来のガス（ＣＦ４：５万年、Ｃ４Ｆ８：３２００年）に比べて０．９８年と非常に短い。したがって、地球温暖化係数が９０（ＣＯ２＝２とした１００年積算値）と、従来のガス（ＣＦ４：６５００、Ｃ４Ｆ８：８７００）に比べて非常に小さく、オゾン層や地球環境保護に極めて有効であり、本発明で使用する上で望ましい。
【０１９５】
さらに、導入ガスとしては、必要に応じて酸素、アルゴン、ヘリウム等のガスを併用してもよい。本工程においては、前記ＣＦ４  、ＣＨＦ３、Ｃ２Ｆ６、ＳＦ６、Ｃ３Ｆ８、及びＣ５Ｆ８より選択される少なくとも一種のハロゲンガスとＯ２との混合ガスを用いると、プラズマ処理される濃色離画壁表面の撥インク性の程度を制御することが可能である。但し、該混合ガスにおいて、Ｏ２の混合比率が３０％を超えるとＯ２による酸化反応が支配的になり、撥インク性の向上効果が妨げられるため、また、樹脂に対するダメージが顕著になるため、該混合ガスを用いる場合にはＯ２の混合比率を３０％以下の範囲とすることが好ましい。
【０１９６】
また、プラズマの発生方法としては、低周波放電、高周波放電、マイクロ波放電等の方式を適用でき、プラズマ処理の際の圧力、ガス流量、放電周波数、処理時間等の条件は任意に設定することができる。
【０１９７】
（４）濃色離画壁の壁表面に撥インク材料を塗布する方法
混色を防ぐ手段として、基板及び該基板上に形成された濃色離画壁の表面に撥インク性を有する材料（以下、撥インク材料ともいう。）を塗布する方法である。
【０１９８】
撥インク性を有する材料（撥インク材料）としては、例えば、ポリテトラフルオロエチレン等のフッ素樹脂、シリコーンゴム、パーフルオロアルキルアクリレート、ハイドロカーボンアクリレート、メチルシロキサン等、一般に撥インク材料と考えられるもののうち、着色液体組成物に対する接触角が６０°以上のものを特に限定なく好適に用いることができる。
【０１９９】
撥インク材料の塗布には、撥インク性を有する材料をそのまま溶媒に溶解又は分散させて用いることができる。塗布の方法としては、基板、離画壁などに影響を及ぼさない方法であればよく、例えば、スリットコート、スピンコート、ディップコート、ロールコート等から各材料に最適の方法を選択することができる。
【０２００】
本方法では、濃色離画壁が形成された基板の離隔壁非形成面側（裏面側）から濃色離画壁を介してＵＶ・Ｏ３処理を行なうことで、濃色離画壁以外の部分の撥インク材料を選択的に除去又は親水化処理（着色剤に対する接触角が処理前後で３０°以上の差を有するように）することによって、撥インク処理を行なうことができる。
【０２０１】
撥インク材料を除去又は親水化処理する場合、パターニングの方法はレーザーアブレーション、プラズマアッシング、コロナ放電処理等のドライ処理、及びアルカリを用いたウェット処理等、材料に応じて最適の方法を選択することが可能である。
また、濃色離画壁上に撥インク材料をパターン形成する場合、リフトオフ法等も有効である。
【０２０２】
前記（１）〜（４）の撥インク処理の中でも、工程が簡便である観点から、（３）プラズマ処理により撥インク性を付与する方法が特に好ましい。
【０２０３】
〜ＯＣ（オーバーコート）工程〜     
上記のように着色領域（着色画素）及び濃色離画壁を形成してカラーフィルタを作製した後には、耐性向上の目的で、着色領域及び濃色濃色離隔壁の全面を覆うようにしてオーバーコート層を形成することができる。
【０２０４】
オーバーコート層は、Ｒ，Ｇ，Ｂ等の着色領域及び濃色濃色離隔壁を保護すると共に表面を平坦にすることができる。但し、工程数が増える点からは設けないことが好ましい。
オーバーコート層は樹脂（ＯＣ剤）を用いて構成することができ、樹脂（ＯＣ剤）としては、アクリル系樹脂組成物、エポキシ樹脂組成物、ポリイミド樹脂組成物などが挙げられる。中でも、可視光領域での透明性で優れており、カラーフィルタ用光硬化性組成物の樹脂成分が通常アクリル系樹脂を主成分としており、密着性に優れることから、アクリル系樹脂組成物が望ましい。オーバーコート層の例として、特開２００３−２８７６１８号公報の段落番号［００１８］〜［００２８］に記載のものや、オーバーコート剤の市販品として、ＪＳＲ社製のオプトマーＳＳ６６９９Ｇが挙げられる。
【０２０５】
本発明のカラーフィルタは、既述の本発明のカラーフィルタの製造方法により作製されたものであり、例えば、テレビ、パーソナルコンピュータ、液晶プロジェクター、ゲーム機、携帯電話などの携帯端末、デジタルカメラ、カーナビなどの用途に特に制限なく好適に適用できる。
【０２０６】
＜液晶表示装置＞
本発明の液晶表示装置は、既述の本発明のカラーフィルタを設けて構成されたものであり、このカラーフィルタは既述の本発明のカラーフィルタの製造方法により作製されるので、色相が良好で表示品位の画像表示が可能である。
【０２０７】
液晶表示装置の定義や各表示装置の説明については、例えば「電子ディスプレイデバイス」（佐々木昭夫著、（株）工業調査会、１９９０年発行）、「ディスプレイデバイス」（伊吹順章著、産業図書（株）、平成元年発行）などに記載されている。
【０２０８】
また、液晶表示装置については、例えば、「次世代液晶ディスプレイ技術」（内田龍男編集、（株）工業調査会、１９９４年発行）に記載されている。液晶表示装置の形態に特に制限はなく、例えば、前記「次世代液晶ディスプレイ技術」に記載の色々な方式の液晶表示装置に構成することができる。
中でも特に、カラーＴＦＴ方式の液晶表示装置に構成されると効果的である。カラーＴＦＴ方式の液晶表示装置については、例えば、「カラーＴＦＴ液晶ディスプレイ」（共立出版（株）、１９９６年発行）に記載がある。さらに、本発明の液晶表示素子は、ＩＰＳ等の横電界駆動方式、ＭＶＡ等の画素分割方式などの視野角が拡大された液晶表示装置に構成することも可能である。これらの方式については、例えば、「ＥＬ、ＰＤＰ、ＬＣＤディスプレイ−技術と市場の最新動向−」（東レ・リサーチセンター調査研究部門、２００１年発行）の４３頁に記載されている。
【０２０９】
液晶表示装置は、カラーフィルタ以外に、電極基板、偏光フィルム、位相差フィルム、バックライト、スペーサ、視野角補償フィルムなど、様々な公知の部材を用いて構成することができる。上記した本発明のカラーフィルタ用隔壁付基板、液晶表示素子用カラーフィルタは、これら公知の部材で構成された液晶表示装置に適用することができる。これらの部材については、例えば、「’９４液晶ディスプレイ周辺材料・ケミカルズの市場」（島健太郎、（株）シーエムシー、１９９４年発行）、「２００３液晶関連市場の現状と将来展望（下巻）」（表良吉、（株）富士キメラ総研、２００３年発行）に記載されている。
【実施例】
【０２１０】
以下、本発明を実施例により更に具体的に説明するが、本発明はその主旨を越えない限り、以下の実施例に限定されるものではなく、実施例中に示す材料、試薬、割合、機器、操作等は適宜変更することができる。なお、特に断りのない限り、「％」、「部」はいずれも質量基準であり、分子量は重量平均分子量を示す。
【０２１１】
＜濃色組成物Ｋ１の調製＞
まず下記表１に記載の量のＫ顔料分散物１及びプロピレングリコールモノメチルエーテルアセテートをはかり取り、温度２４℃（±２℃）で混合して１５０ｒ.ｐ.ｍ.で１０分間攪拌し、次いで、表１に記載の量のメチルエチルケトン、バインダー１、ハイドロキノンモノメチルエーテル、ＤＰＨＡ液、２，４−ビス（トリクロロメチル）−６−［４−（Ｎ，Ｎ−ジエトキシカルボニルメチル）アミノ−３−ブロモフェニル］−ｓ−トリアジン、及び界面活性剤１をはかり取り、温度２５℃（±２℃）でこの順に添加して、温度４０℃（±２℃）で１５０ｒ.ｐ.ｍ.で３０分間攪拌することにより、濃色組成物Ｋ１を調製した。
【０２１２】
【表１】
2007171656.tif 000004
【０２１３】
＊Ｋ顔料分散物１
・プロピレングリコールモノメチルエーテルアセテート…７９．５３％
・カーボンブラック（Ｎｉｐｅｘ３５、デグッサ社製）…１３．１％
・下記分散剤…０．６５％
・ポリマー（ベンジルメタクリレート／メタクリル酸＝７２／２８モル比のランダム共重合物、分子量３．７万）…６．７２％
【０２１４】
【化２】
2007171656.tif 000005
【０２１５】
＊バインダー１
・ポリマー（ベンジルメタクリレート／メタクリル酸（＝７８／２２[モル比]）のランダム共重合物、分子量３．８万）…２７％
・プロピレングリコールモノメチルエーテルアセテート…７３％
【０２１６】
＊ＤＰＨＡ液
・ジペンタエリスリトールヘキサアクリレート…７６％
（ＫＡＹＡＲＡＤ  ＤＰＨＡ、重合禁止剤ＭＥＨＱ５００ｐｐｍ含有、日本化薬（株）製）
・プロピレングリコールモノメチルエーテルアセテート…２４％
＊界面活性剤１
・下記構造物１…３０％
・メチルエチルケトン…７０％
【０２１７】
【化３】
2007171656.tif 000006
【０２１８】
（実施例１）
−濃色離隔壁の形成−
無アルカリガラス基板（以下、単位「ガラス基板」という。）をＵＶ洗浄装置で洗浄後、洗浄剤を用いてブラシ洗浄し、さらに超純水で超音波洗浄した。その後、ガラス基板を１２０℃で３分間熱処理して表面状態を安定化させた。
【０２１９】
ガラス基板を冷却後、２３℃に温調し、スリット状ノズルを備えたガラス基板用コーターＭＨ−１６００（エフ・エー・エス・アジア社製）にて、上記より得た濃色組成物Ｋ１を塗布した。引き続き、ＶＣＤ（真空乾燥装置、東京応化工業社製）を用いて３０秒間溶媒の一部を乾燥させ、塗布層の流動性を無くした後、１２０℃で３分間プリベークして、膜厚２μｍの濃色感光層Ｋ１を形成した。
【０２２０】
超高圧水銀灯を備えたプロキシミティー型露光機（日立ハイテク電子エンジニアリング（株）製）を用い、濃色感光層Ｋ１が形成されたガラス基板とマスク（画像パターンを有す石英露光マスク）とを垂直に立てた状態で、マスク面と濃色感光層Ｋ１との間の距離を２００μｍに設定し、窒素雰囲気下、露光量３００ｍＪ／ｃｍ２で格子状マスク（格子線幅２０μｍ、縦格子間幅３００μｍ、横格子幅１００μｍ）を用いてパターン露光した。
【０２２１】
次に、純水をシャワーノズルにて噴霧して、濃色感光層Ｋ１の表面を均一に湿らせた後、ＫＯＨ系現像液（ＫＯＨ、ノニオン界面活性剤含有、商品名：ＣＤＫ−１、富士フイルムエレクトロニクスマテリアルズ（株）製）を１００倍希釈したものにて２３℃で８０秒間、フラットノズル圧力０．０４ＭＰａでシャワー現像しパターニング画像を得た。引き続き、超純水を、超高圧洗浄ノズルにて９．８ＭＰａの圧力で噴射して残渣除去を行ない、大気下にて露光量２，０００ｍＪ／ｃｍ２にてポスト露光を行なって、光学濃度３．９の濃色離画壁を形成し、濃色離画壁付基板を作製した。
【０２２２】
−プラズマ撥インク処理−
次いで、濃色離画壁が形成された濃色離画壁付基板に対し、カソードカップリング方式平行平板型プラズマ処理装置を用いて、下記条件で濃色離隔壁にプラズマ撥インク処理を行なった。
・使用ガス  ：ＣＦ４
・ガス流量  ：８０ｓｃｃｍ
・圧力      ：４０Ｐａ
・ＲＦパワー：５０Ｗ
・処理時間  ：３０ｓｅｃ
【０２２３】
−ラジカル重合性インクの製法−
〈顔料分散液の調製〉
下記表２に示す組成中の成分を混合し、１時間スターラーで攪拌した。攪拌後の混合物をアイガーミルにて分散し、赤色（Ｒ）、緑色（Ｇ）、及び青色（Ｂ）の３色の顔料分散液（Ｒ顔料分散液１、Ｇ顔料分散液１、Ｂ顔料分散液１）を調製した。分散条件は、直径０．６５ｍｍのジルコニアビーズを７０％の充填率で充填し、周速を９ｍ／ｓとし、分散時間を１時間として行なった。
【０２２４】
【表２】
2007171656.tif 000007
【０２２５】
〈ラジカル重合性インクの調製〉
前記３色（Ｒ、Ｇ、Ｂ）の顔料分散液を下記表３に示す組成となるように混合し、これをスターラーで１時間攪拌してＲインク１、Ｇインク１、Ｂインク１を得た。
【０２２６】
【表３】
2007171656.tif 000008
【０２２７】
−ラジカル重合性インクによるＲＧＢ画素の形成−
次に、上記より得たＲインク１、Ｇインク１、Ｂインク１を順次用いて、濃色離画壁付基板の、プラズマ撥インク処理された濃色離画壁で離隔された凹状の領域に、各色の着色インクをピエゾ方式のヘッドから打滴し、着色領域を形成した。
ここで、ヘッドは２５．４ｍｍあたり１５０のノズル密度で３１８ノズルを有しており、これを２個ノズル列方向にノズル間隔の１／２ずらして固定することにより、基板上にノズル配列方向に２５．４ｍｍあたり３００滴打滴されるようにした。また、ヘッド及びインクは、ヘッド内に温水を循環させることにより吐出部近傍が５０±０．５℃の温度範囲に調温制御されている。ヘッドからのインク吐出は、ヘッドに付与されるピエゾ駆動信号により制御され、一滴あたり６〜４２ｐｌ（ピコリットル）の吐出が可能であり、本実施例ではヘッドの下方１ｍｍの位置で濃色離画壁付基板を搬送しながら打滴するようにした。搬送速度は５０〜２００ｍｍ／ｓの範囲で設定可能であり、ピエゾ駆動周波数は最大４．６ＫＨｚまでが可能であり、これらの設定により打滴量を制御することができる。
【０２２８】
本実施例では、Ｒ顔料、Ｇ顔料、Ｂ顔料の塗設量がそれぞれ１．１ｇ／ｍ２、１．８ｇ／ｍ２、０．７５ｇ／ｍ２になるように、搬送速度、駆動周波数を制御した。
【０２２９】
打滴後、各色の着色領域が打滴形成された濃色離画壁付基板は、露光部に搬送され、インク滴の着弾後の約０．５秒経過後に、紫外発光ダイオードＮＣＣＵ０３３（日亜化学工業（株）製；ＵＶ−ＬＥＤ）により露光を行なって硬化させ、ＲＧＢ３色の画素パターン（Ｒ画素、Ｇ画素、Ｂ画素）を形成した。
このようにして、ＲＧＢ３色の画素パターンで構成されたカラーフィルタを作製した（以下、カラーフィルタ基板と称する。）。
【０２３０】
このＬＥＤは、１チップから波長３６５ｎｍの紫外光を出力するものであり、約５００ｍＡの電流を通電することによりチップから約１００ｍＷの光を発光するものである。これを７ｍｍ間隔で複数個配列し、表面で０．３Ｗ／ｃｍ２のパワーが得られる。打滴後露光されるまでの時間、及び露光時間は、濃色離画壁付基板の搬送速度及びヘッドとＬＥＤの搬送方向における距離によって変更可能である。本実施例では露光される。また、距離及び搬送速度の設定に応じて、濃色離画壁付基板上での露光エネルギーを０．０１〜１５Ｊ／ｃｍ２の範囲で調整することができる。本実施例では、露光エネルギーは搬送速度により調整した。露光パワー、露光エネルギーの測定には、ウシオ電機（株）製のスペクトロラディオメータＵＲＳ−４０Ｄを用い、波長２２０〜４００ｎｍの間を積分した値を用いた。
【０２３１】
その後、ＲＧＢ３色の画素パターン及び濃色離隔壁が形成されたカラーフィルタ基板を２３０℃のオーブン中で３０分間ベーク処理することにより、濃色離画壁及びＲＧＢ３色の画素パターンをともに更に硬化させた。
【０２３２】
次に、得られたカラーフィルタ基板を構成するＲ画素、Ｇ画素及びＢ画素並びに濃色離隔壁の上にさらに、スパッタリングによりＩＴＯ（Ｉｎｄｉｕｍ  Ｔｉｎ  Ｏｘｉｄｅ）膜を設け、透明電極を形成した。別途、対向基板としてガラス基板を用意し、カラーフィルタ基板の透明電極上及び対向基板上にそれぞれ、ＰＶＡモード用にエッチングレジストを用いてパターニングした。
【０２３３】
ここで、カラーフィルタ基板の透明電極（ＩＴＯ膜）の抵抗値を、三菱化学（株）製のロレスタ（四端針法）により測定したところ、１２Ω／□であり、低い値を示した。これは、ガラス基板上に設けられた濃色離隔壁の上端面の平坦性が向上したことによるものと考えられる。
【０２３４】
次に、上記のカラーフィルタ基板の透明電極（ＩＴＯ膜）上における、濃色離画壁の上方に位置する部分にフォトスペーサを設けると共に、その上に更にポリイミドよりなる配向膜を設けた。その後、カラーフィルタ基板のＲＧＢ３色の画素パターンの全体を取り囲むように外枠位置にエポキシ樹脂のシール剤を印刷すると共にＰＶＡモード用液晶を滴下し、対向基板と貼り合わせた後、貼り合わされた両基板を熱処理してシール剤を硬化させ、液晶セルを作製した。
さらに、作製した液晶セルの両側の基板面に（株）サンリツ製の偏光板ＨＬＣ２−２５１８を貼り付けた。次いで、冷陰極管を用いてバックライトを構成し、前記偏光板が設けられた液晶セルの背面となる側に配置し、液晶表示装置とした。
【０２３５】
（実施例２）
実施例１の−濃色離隔壁の形成−において、ポスト露光を行なわなかったこと以外、実施例１と同様にして、カラーフィルタ基板を作製すると共に、液晶表示装置を作製した。
【０２３６】
（実施例３）
−濃色感光性転写材料Ｋ１の作製−
厚さ７５μｍのポリエチレンテレフタレートフィルム仮支持体（ＰＥＴ仮支持体）の上に、スリット状ノズルを用いて、下記処方Ｈ１からなる熱可塑性樹脂層用塗布液を塗布、乾燥させて熱可塑性樹脂層を形成した。次に、この熱可塑性樹脂層上に更に、下記処方Ｐ１からなる中間層用塗布液を塗布し、乾燥させて中間層を積層した。続いて、中間層上に実施例１で調製した濃色組成物Ｋ１を塗布し、乾燥させて黒色の濃色感光層を更に積層した。
【０２３７】
以上のようにして、ＰＥＴ仮支持体上に乾燥膜厚１４．６μｍの熱可塑性樹脂層と、乾燥膜厚１．６μｍの中間層と、乾燥膜厚２．２μｍの濃色感光層とを設け、濃色感光層の表面に保護フィルム（厚さ１２μｍのポリプロピレンフィルム）を圧着して、仮支持体／熱可塑性樹脂層／中間層／濃色感光層の積層構造に構成された濃色感光性転写材料を作製した。以下、これを濃色感光性転写材料Ｋ１とする。
【０２３８】
〈熱可塑性樹脂層用塗布液の処方Ｈ１>
・メタノール                                      …１１．１部
・プロピレングリコールモノメチルエーテルアセテート…  ６．３６部
・メチルエチルケトン                              …５２．４部
・メチルメタクリレート／２−エチルヘキシルアクリレート／ベンジルメタクリレート／メタクリル酸共重合体                              …  ５．８３部
（共重合比[モル比]＝５５／１１．７／４．５／２８．８、分子量＝１０万、Ｔｇ≒７０℃）
・スチレン／アクリル酸共重合体                    …１３．６部
（共重合比[モル比]＝６３／３７、平均分子量＝１万、Ｔｇ≒１００℃）
・２，２−ビス［４−（メタクリロキシポリエトキシ）フェニル］プロパン（新中村化学工業（株）製）                                    …  ９．１部
・前記界面活性剤１                                …  ０．５４部
【０２３９】
<中間層用塗布液の処方Ｐ１>
・ＰＶＡ−２０５                                  …  ３２．２部
〔（株）クラレ製、鹸化度＝８８％、重合度５５０；ポリビニルアルコール〕
・ポリビニルピロリドン                            …  １４．９部
（アイエスピー・ジャパン社製、Ｋ−３０）
・蒸留水                                          …５２４部
・メタノール                                      …４２９部
【０２４０】
−濃色離隔壁の形成−
無アルカリガラス基板（以下、単に「ガラス基板」という。）を、２５℃に調整したガラス洗浄剤液をシャワーにより２０秒間吹き付けながらナイロン毛を有する回転ブラシで洗浄し、純水シャワー洗浄後、シランカップリング液（Ｎ−β（アミノエチル）γ−アミノプロピルトリメトキシシラン０．３質量％水溶液；商品名：ＫＢＭ６０３、信越化学工業（株）製）をシャワーにより２０秒間吹き付け、純水シャワー洗浄した。その後、この基板を基板予備加熱装置で１００℃で２分間加熱した。
【０２４１】
シランカップリング処理後のガラス基板に、上記より得た濃色感光性転写材料Ｋ１から保護フィルムを剥離除去し、除去後に露出した濃色感光層の表面と前記ガラス基板の表面とが接するように重ね合わせ、ラミネータＬａｍｉｃII型〔（株）日立インダストリイズ製〕を用いて、ゴムローラー温度１３０℃、線圧１００Ｎ／ｃｍ、搬送速度２．２ｍ／分の条件にてラミネートした。
続いて、ＰＥＴ仮支持体を熱可塑性樹脂層との界面で剥離し、仮支持体を除去した。仮支持体を剥離後、超高圧水銀灯を備えたプロキシミティー型露光機（日立ハイテク電子エンジニアリング（株）製）を用いて、基板とマスク（格子状パターンを有する石英露光マスク、格子幅：１８μｍ）とを垂直に立てた状態で、マスク面と濃色感光層との間の距離を２００μｍに設定し、露光量７０ｍＪ／ｃｍ２でパターン露光した。
【０２４２】
次いで、０．５％ＫＯＨ水溶液を用いて７０秒間現像処理を行なって、濃色感光層の未露光部と下層である中間層及び熱可塑性樹脂層とを除去し、ガラス基板上に黒色パターンを得た。続いて、大気下でアライナーでガラス基板の全面を、ガラス基板の黒色パターンが形成されている側から２，０００ｍＪ／ｃｍ２にてポスト露光し、光学濃度（Ｄ）４．０の濃色離画壁を形成した。
【０２４３】
−撥インク材料を塗布する方法による撥インク処理−
濃色離画壁の形成されたガラス基板の離隔壁形成面側に、予めフッ素系界面活性剤（フロラードＦＣ−４３０、住友３Ｍ（株）製）０．５質量％（下記感光性樹脂の固形分に対して）が内添してあるアルカリ可溶の感光性樹脂（ポジ型フォトレジストＡＺＰ４２１０、ヘキストシャパン（株）製）を、膜厚２μｍとなるようにスリット状ノズルを用いて塗布し、温風循環乾燥機中で９０℃、３０分間の熱処理を行なった。次いで、ガラス基板の濃色離画壁が形成されていない側（裏面側）から１１０ｍＪ／ｃｍ2（３８ｍＷ／ｃｍ2 ×２．９秒）の露光量にて濃色離画壁を介して露光した。続いて、無機アルカリ現像液（ヘキストジャパン社製、ＡＺ４００Ｋデベロッパー、１：４）中に８０秒間浸漬揺動した後、純水中で３０〜６０秒間リンス処理を行ない、ガラス基板上の濃色離画壁の上部に撥インク性樹脂層を形成した（既述した（４）の撥インク処理）。このとき、濃色離隔壁で取り囲まれた凹部の内外において表面エネルギー差が形成された。
撥水性樹脂層形成後の画素形成領域と離隔壁との表面エネルギーは、離隔壁（撥水性樹脂層上）で１０〜１５ｄｙｎｅ／ｃｍであり、画素形成領域（ガラス基板上）で５５ｄｙｎｅ／ｃｍ前後であった。
その後、実施例１と同様にして、カラーフィルタ基板を作製し、液晶表示素子を作製した。
【０２４４】
（実施例４）
実施例３において、ポスト露光を行なわず、かつＲＧＢ３色の画素パターン及び濃色離隔壁が形成されたカラーフィルタ基板のベーク処理条件を８０℃、４０分間に変更したこと以外、実施例３と同様にして、カラーフィルタ基板を作製すると共に、液晶表示装置を作製した。
【０２４５】
（実施例５）
実施例３において、濃色感光性転写材料Ｋ１を下記の濃色感光性転写材料Ｋ２に代えたこと以外、実施例３と同様にして、カラーフィルタ基板を作製すると共に、液晶表示装置を作製した。
【０２４６】
−濃色感光性転写材料Ｋ２の作製−
厚さ１６μｍのポリエチレンテレフタレートフィルム（テトロンＧ２、テイジンデュポンフィルム（株）製）仮支持体（ＰＥＴ仮支持体）の上に、スリット状ノズルを用いて、実施例１で調製した濃色組成物Ｋ１を塗布し、乾燥させて、乾燥膜厚２．２μｍの黒色の濃色感光層を形成した。その後、形成された濃色感光層上に保護フィルム（厚さ１２μｍのポリプロピレンフィルム）を圧着し、濃色感光性転写材料Ｋ２を作製した。
【０２４７】
（実施例６）
実施例３において、濃色感光層の乾燥膜厚を２．２μｍから１．６μｍに変更すると共に、パターン露光時の露光量を７０ｍＪ／ｃｍ２から６５ｍＪ／ｃｍ２に変更したこと以外、実施例３と同様にして、カラーフィルタ基板を作製すると共に、液晶表示装置を作製した。
【０２４８】
（実施例７）
実施例３において、パターン露光時の露光量を７０ｍＪ／ｃｍ２から６５ｍＪ／ｃｍ２に変更すると共に、現像時間を７０秒間から８０秒間に変更したこと以外、実施例３と同様にして、カラーフィルタ基板を作製すると共に、液晶表示装置を作製した。
【０２４９】
（実施例８）
実施例３において、格子状パターンを有する石英露光マスクの格子幅を５μｍに変更したこと以外、実施例３と同様にして、カラーフィルタ基板を作製すると共に、液晶表示装置を作製した。
【０２５０】
（実施例９）
実施例３において、格子状パターンを有する石英露光マスクの格子幅を４８μｍに変更したこと以外、実施例３と同様にして、カラーフィルタ基板を作製すると共に、液晶表示装置を作製した。
【０２５１】
（比較例１）
実施例１において、窒素雰囲気下で行なったパターン露光を大気下で行なうようにしたこと以外、実施例１と同様にして、カラーフィルタ基板を作製すると共に、液晶表示装置を作製した。
【０２５２】
（比較例２）
実施例１において、Ｒインク１、Ｇインク１、及びＢインク１を下記表４に示すＲインク２、Ｇインク２、及びＢインク２に各々代え、顔料の塗設量が実施例１と同じになるように打滴し、打滴後３０分間自然乾燥を行ない、さらに１５０℃で乾燥させるようにしたこと以外、実施例１と同様にして、カラーフィルタ基板を作製すると共に、液晶表示装置を作製した。
【０２５３】
【表４】
2007171656.tif 000009
【０２５４】
（比較例３）
比較例１において、パターン露光時の露光量を３００ｍＪ／ｃｍ２から２７０ｍＪ／ｃｍ２に変更したこと以外、実施例１と同様にして、カラーフィルタ基板を作製すると共に、液晶表示装置を作製した。
【０２５５】
（評価）
各実施例及び各比較例で作製した濃色離画壁付基板、並びにカラーフィルタ基板、液晶表示装置について下記評価を行なった。評価結果は下記表５に示す。
【０２５６】
〜濃色離隔壁の評価〜
〈ｄ／ｈの測定〉
各濃色離画壁付基板をガラス基板ごと基板面に垂直に切断し、露出した切断面を光学顕微鏡で直接観察した。そして、図１に示すように、濃色離画壁の基板面からの高さが最も高い点での離画壁高さｈ、０．８ｈの位置に基板と平行な線Ｌ１、Ｌ１と離画壁の接点における接線Ｌ２、ｈの位置に基板と平行な線Ｌ３とし、Ｌ２とＬ３の交点から離画壁までの接線Ｌ２と直交する線上の距離（最短距離）ｄと定義して測定した。
【０２５７】
〈θの測定〉
各濃色離画壁付基板について、図２に示すように、濃色離画壁の基板の表面からの高さが最も高い点における基板からの高さをｈ、基板から０．２ｈの位置に基板と平行な線をＬ４、Ｌ４と濃色離画壁とが交差する点を点ａ、点ａにおける濃色離画壁の接線をＬａ、接線Ｌａと基板とのなす角をθと定義して測定した。なお、θ＞９０°となる場合は１８０−θを値とした。
【０２５８】
〈表面粗さＲａの測定〉
各カラーフィルタ基板について、濃色離画壁の表面凹凸を接触膜厚計（触針式表面粗さ計Ｐ１０、Ｔｅｎｃｏｒ社製）を用いて、下記条件にて測定した。Ｒａは、値が小さい方が平坦性であることを示す。
測定条件：Ｔｙｐｅ  ２Ｄ、Ｌｅｎｇｔｈ  ２０６μｍ、Ｓａｍｐｌｅ  Ｒａｔｅ５０ＨＺ、Ｓｐｅｅｄ  ５０μｍ／Ｓ、Ｆｏｒｃｅ  ５ｍｇ
【０２５９】
〈線幅の測定〉
各カラーフィルタ基板について、金属顕微鏡ＶＡＮＯＸ  ＡＨＭＴ３（オリンパス（株）製）にＯＬＹＭＰＵＳ Ｉｋｅｇａｍｉ ＩＴＣ−３７０Ｍ（オリンパス（株）製）を搭載し、ＦＬＯＶＥＬ ＶＩＤＥＯ ＭＩＣＲＯ ＭＥＴＥＲ ＭＯＤＥＬ ＶＭ−４０（オリンパス（株）製）を用いて直接観察し、任意の１００点を選択して基板の法線方向と直交する方向における壁幅を測定し、その平均値を算出して線幅とした。
【０２６０】
〈高さの測定〉
各カラーフィルタ基板について、濃色離画壁の高さ（壁の基板法線方向における長さ）を接触式表面粗さ計Ｐ−１０（ＴＥＮＣＯＲ社製）を用いて測定した。
【０２６１】
〈光学濃度の測定〉
別途用意した透明のガラス基板上に厚みが実施例、比較例と同じになるように濃色感光層を形成し、マスクを用いない（パターン露光を行なわない）こと以外は  各実施例及び各比較例と同様の操作を行なってサンプル膜を得、得られた各サンプル膜の透過光学濃度（ＯＤ１）をマクベス濃度計（ＴＤ−９０４、マクベス社製）で測定した。別途、ここで用いたガラス基板の透過光学濃度（ＯＤ０）を同様の方法で測定した。そして、測定したＯＤ１からＯＤ０を差し引いた値を濃色離画壁の透過光学濃度（ＯＤ）とした。
【０２６２】
〜カラーフィルタの評価〜
〈白抜け〉
各実施例及び各比較例で作製したカラーフィルタ基板を、画素パターン形成面側から光学顕微鏡により観察し、白抜けの有無の評価を行なった。評価は、画素パターン中の濃色離画壁側に凸な角の任意の１００点を観察して、画素パターン中にインクが付着していない箇所の有無、並びに濃色離画壁の上面に残っているインクの有無から下記の評価基準にしたがって行なった。
［評価基準］
○：白抜けは全くなかった。
△：白抜けは５個未満であった。
×：色抜けは５個以上１０個未満であった。
××：白抜けは１０個以上であった。
【０２６３】
〈色ムラ〉
各液晶表示装置を通電してＲ，Ｇ，Ｂの各単色画像を表示して１０人に観察させ、各画像ごとに１０ｃｍ×１０ｃｍの面積範囲内における濃度ムラを下記の評価基準にしたがって評価した。
［評価基準］
○：色ムラがあると認識は全くなかった（０人）。
△：色ムラがあると認識した人数は１〜２人であった。
×：色ムラがあると認識した人数は３人以上であった。
【０２６４】
〈開口率〉
各液晶表示装置を通電してＲ，Ｇ，Ｂの各単色画像を表示してＲ，Ｇ，Ｂ別に１０人に観察させ、各色ごとに１０ｃｍ×１０ｃｍの画面内の明るさの変化を、実施例及び比較例におけるＲ、Ｇ、Ｂごとにそれぞれ、優劣の差違が下記の評価基準の(1)全てにおいて変化なし、(2)やや変化する（明るさが劣る）ものが認められた、(3)明らかに変化のある（明るさが劣る）ものが認められた、により判定し、評価した。
［評価基準］
・変化なし：開口率の低下を認識は全くなかった（０人）。
・やや変化あり：開口率の低下を認識した人数は１〜２人であった。
・変化あり：開口率の低下を認識した人数は３人以上であった。
【０２６５】
〈ＩＴＯ抵抗〉
透明電極（ＩＴＯ膜）が設けられたカラーフィルタ基板のＩＴＯ膜の抵抗値を、三菱化学（株）製のロレスタ（四端針法）により測定した。
【０２６６】
〈混色〉
各実施例及び各比較例で作製したカラーフィルタ基板を画素パターン形成面側から光学顕微鏡により観察し、任意の１００画素について混色の有無を下記の評価基準にしたがって評価した。
［評価基準］
◎：混色は全くなかった。
○：混色箇所が５未満であった。
△：混色箇所が５以上１０個未満であった。
×：混色箇所が１０以上であった。
【０２６７】
【表５】
2007171656.tif 000010
【０２６８】
前記表５に示すように、実施例では、カラーフィルタ基板には各色のインクは濃色離画壁間の凹部にぴったり収まっており、いずれも混色や色ムラの発生、画素パターン中の白抜けが認められず、濃色離画壁表面の平坦性も高く、実施例で作製した液晶表示装置はいずれも良好な表示特性を示した。さらに、抵抗値は低い値を示しており、濃色離隔壁の上端面の平坦性が向上したことによるものと考えられる。
これに対し、比較例のカラーフィルタでは、白抜け、色ムラの発生や、インクが濃色離画壁を乗り越えて隣接画素との間で混色が起こっており、濃色離画壁表面の平坦性もあまり高いものではなかった。よって、比較例で作製した液晶表示装置は表示特性に劣っていた。
【図面の簡単な説明】
【０２６９】
【図１】濃色離画壁の断面形状を説明するための概念図である。
【図２】濃色離画壁の断面形状を説明するための概念図である。
【図１】
2007171656.tif 000011
【図２】
2007171656.tif 000012